(57)【特許請求の範囲】
【請求項１】
少なくとも一つの以下の式（Ｉ）の構造単位と：
【化１】
0006430367.tif 000102
少なくとも一つの以下の式（ＩＩ）の構造単位と
【化２】
0006430367.tif 000103
式（Ｉ）および（ＩＩ）の構造単位とは異なる、少なくとも一つの以下の式（ＩＩＩ）のさらなる構造単位を含み、式（Ｉ）〜式（ＩＩＩ）の構造単位が、式（Ｉ）〜式（ＩＩＩ）の構造単位を有するモノマーに由来するものである、ポリマー：
【化３】
0006430367.tif 000104
式中：Ａｒ９は、Ｍ１〜Ｍ９およびＭ１２〜Ｍ１９から選ばれ：
【化４】
0006430367.tif 000105
式中
Ａｒ１〜Ａｒ８は、出現毎に、同一であるか異なり、１以上の基Ｒにより置換されていてもよい、モノもしくはポリ環状の芳香族または複素環式芳香族環構造であり、
ｉおよびｊは、それぞれ０または１であり、（ｉ＋ｊ）の合計は１であり；
Ｒは、出現毎に同一であるか異なり、Ｈ、Ｄ、Ｆ、Ｃｌ、Ｂｒ、Ｉ、Ｎ（Ｒ１）２、ＣＮ、ＮＯ２、Ｓｉ（Ｒ１）３、Ｂ（ＯＲ１）２、Ｃ（=Ｏ）Ｒ１、Ｐ（=Ｏ）（Ｒ１）２、Ｓ（=Ｏ）Ｒ１、Ｓ（=Ｏ）２Ｒ１、ＯＳＯ２Ｒ１、１〜４０個のＣ原子を有する直鎖アルキル、アルコキシもしくはチオアルコキシ基、２〜４０個のＣ原子を有するアルケニルもしくはアルキニル基、３〜４０個のＣ原子を有する分岐あるいは環状アルキル、アルコキシもしくはチオアルコキシ基（夫々１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｃ=Ｏ、Ｃ=Ｓ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよく、ここで、１以上のＨ原子は、Ｄ、Ｆ、Ｃｌ、Ｂｒ、ＩもしくはＣＮで置き代えられてよい。）または、１以上の基Ｒ１により置換されてよい５〜６０個の芳香族環原子を有する芳香族もしくは複素環式芳香族環構造、または１以上の基Ｒ１により置換されてよい５〜６０個の芳香族環原子を有するアリールオキシもしくはヘテロアリールオキシ基、または１以上の基Ｒ１により置換されてよい５〜６０個の芳香族環原子を有するアラルキルもしくはヘテロアラルキル基、または１以上の基Ｒ１により置換されてよい１０〜４０個の芳香族環原子を有するジアリールアミノ基、ジヘテロアリールアミノ基もしくはアリールヘテロアリールアミノ基であり；ここで、２個以上の基Ｒは、モノあるいはポリ環状の脂肪族もしくは芳香族および/またはベンゾ縮合環構造を互いに形成してよく；
Ｒ１は、出現毎に同一であるか異なり、Ｈ、Ｄ、Ｆ、１〜２０個のＣ原子を有する脂肪族、芳香族および/または複素環式芳香族炭化水素基であって、さらに、１以上のＨ原子は、Ｆで置き代えられてよく；ここで、２個以上の置換基Ｒ１は、モノあるいはポリ環状の脂肪族もしくは芳香族環構造を互いに形成してよく；
破線はポリマー中の隣接する構造単位への結合であり、括弧内に位置する破線の結合は、ポリマー中の隣接する構造単位への可能な結合であり：
少なくとも一つの式（Ｉ）および/または式（ＩＩ）の構造単位は、少なくとも一つの架橋結合可能基Ｑを含み、
Ｑは、
−末端もしくは環状アルケニルまたは末端ジエニル基およびアルキニル基；
−アルケニルオキシ、ジエニルオキシもしくはアルキニルオキシ基
−アクリル酸基
−オキセタンおよびオキシラン
−シラン、および
−シクロブタン基
より成る基から選ばれ；
Ｘは、ＣＲ２、ＳｉＲ２、ＮＲ、ＯまたはＳを示すことができ、
ｋ＝０または１であり、
ｍ＝０、１または２であり、
ｎ＝０、１、２または３であり、
ｏ＝０、１、２、３または４であ
ることを特徴とする。
【請求項２】
式（ＩＩ）の構造単位が、以下の式（ＩＩａ）の構造単位か、
【化５】
0006430367.tif 000106
または以下の式（ＩＩｂ）の構造単位かの何れかに対応することを特徴とする、請求項１記載のポリマー：
【化６】
0006430367.tif 000107
式中：Ａｒ４〜Ａｒ８は、請求項１で示される意味をとることができる。
【請求項３】
ポリマー中の式（Ｉ）および式（ＩＩ）の構造単位の割合が２５〜７５モル％の範囲であることを特徴とする、請求項１記載のポリマー。
【請求項４】
ポリマーが、式（Ｉ）および（ＩＩ）と（ＩＩＩ）の構造単位に加えて、式（Ｉ）および（ＩＩ）と（ＩＩＩ）の構造単位とは異なる、さらなる構造単位をも含むことを特徴とする、請求項１〜３何れか１項記載のポリマー。
【請求項５】
式（Ｉ）中のモノもしくはポリ環状の芳香族または複素環式芳香族基Ａｒ１、式（ＩＩａ）中のＡｒ４およびＡｒ６ならびに式（ＩＩｂ）中のＡｒ６およびＡｒ７が、以下から選ばれることを特徴とする、請求項１〜４何れか１項記載のポリマー：
【化７】
0006430367.tif 000108
式中：Ｅ１〜Ｅ１２中の基Ｒは、請求項１の式（Ｉ）および（ＩＩ）と関連してＲと同じ意味をとることができ、
Ｘは、ＣＲ２、ＳｉＲ２、ＮＲ、ＯまたはＳを示すことができ、ここで、Ｒも請求項１の式（Ｉ）および（ＩＩ）と関連して基Ｒと同じ意味をとることができ、
使用される添え字は、以下の意味を有する：
ｍ＝０、１または２であり、
ｎ＝０、１、２または３であり、
ｏ＝０、１、２、３または４であり、
ｐ＝０、１、２、３、４または５である。
【請求項６】
式（Ｉ）中のモノもしくはポリ環状の芳香族または複素環式芳香族基Ａｒ２およびＡｒ３、式（ＩＩａ）中のＡｒ５、Ａｒ７およびＡｒ８、式（ＩＩｂ）中のＡｒ４、Ａｒ５およびＡｒ８が、以下から選ばれることを特徴とする、請求項１〜５何れか１項記載のポリマー：
【化８−１】
0006430367.tif 000109
【化８−２】
0006430367.tif 000110
式中：Ｍ１〜Ｍ２３中の基Ｒは、請求項１の式（Ｉ）および（ＩＩ）と関連して基Ｒと同じ意味をとることができ、
Ｘは、ＣＲ２、ＳｉＲ２、ＯまたはＳを示すことができ、ここで、Ｒも請求項１の式（Ｉ）および（ＩＩ）と関連して基Ｒと同じ意味をとることができ、
Ｙは、ＣＲ２、ＳｉＲ２、Ｏ、Ｓまたは１〜２０個のＣ原子を有する直鎖もしくは分岐アルキル基、２〜２０個のＣ原子を有するアルケニルもしくはアルキニル基（夫々１以上の基Ｒ１により置換されてよく、アルキル、アルケニルもしくはアルキニル基の１以上の隣接しないＣＨ２基、ＣＨ基もしくはＣ原子は、Ｓｉ（Ｒ１）２、Ｃ=Ｏ、Ｃ=Ｓ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよい。）または、１以上の基Ｒ１により置換されてよい５〜６０個の芳香族環原子を有する芳香族もしくは複素環式芳香族環構造、または１以上の基Ｒ１により置換されてよい５〜６０個の芳香族環原子を有するアリールオキシもしくはヘテロアリールオキシ基、または１以上の基Ｒ１により置換されてよい５〜６０個の芳香族環原子を有するアラルキルもしくはヘテロアラルキル基、または１以上の基Ｒ１により置換されてよい１０〜４０個の芳香族環原子を有するジアリールアミノ基、ジヘテロアリールアミノ基もしくはアリールヘテロアリールアミノ基であり；ここで、また、基ＲとＲ１は、式（Ｉ）および（ＩＩ）中の基ＲとＲ１と同じ意味をとることができ、
使用される添え字は、以下の意味を有する：
ｋ＝０または１であり、
ｍ＝０、１または２であり、
ｎ＝０、１、２または３であり、
ｏ＝０、１、２、３または４であり、
ｑ＝０、１、２、３、４、５または６である。
【請求項７】
架橋結合可能基Ｑが、以下から選ばれることを特徴とする、請求項１〜６何れか１項記載のポリマー：
【化９−１】
0006430367.tif 000111
【化９−２】
0006430367.tif 000112
【化９−３】
0006430367.tif 000113
式中：式Ｑ１〜Ｑ８、Ｑ１１、Ｑ１３〜Ｑ２０およびＱ２３中の基Ｒ１１、Ｒ１２およびＲ１３は、出現毎に同一であるか異なり、Ｈ、１〜６個のＣ原子を有する直鎖または分岐アルキル基であり、
使用される添え字は、以下の意味を有する：
式Ｑ１３〜Ｑ２４中のＡｒ１０は、請求項１のＡｒ９に示される意味をとることができ、
ｓ＝０〜８であり、
ｔ＝１〜８であり、および
式Ｑ１〜１１およびＱ１３〜Ｑ２３中の破線結合と式Ｑ１２とＱ２４中の破線結合は、モノもしくはポリ環状の芳香族または複素環式芳香族環構造Ａｒ１〜Ａｒ８の一つへの架橋結合可能基の結合である。
【請求項８】
ポリマー中の式（Ｉ）の構造単位の割合が、ポリマー中の構造単位として存在する共重合された全モノマーを基礎として、１〜９９モル％の範囲であることを特徴とする、請求項１〜２および４〜７何れか１項記載のポリマー。
【請求項９】
ポリマー中の式（ＩＩ）の構造単位の割合が、ポリマー中の構造単位として存在する共重合された全モノマーを基礎として、１〜９９モル％の範囲であることを特徴とする、請求項１〜２および４〜７何れか１項記載のポリマー。
【請求項１０】
ポリマー中の架橋結合可能基Ｑを含む式（Ｉ）および/または式（ＩＩ）の構造単位の割合が、ポリマー中の構造単位として存在する共重合された全コポリマーを基礎として、０．１〜５０モル％の範囲であることを特徴とする、請求項１〜７何れか１項記載のポリマー。
【請求項１１】
スズキ重合、ヤマモト重合、スチル重合またはハートウイッグ-ブーフバルト重合によって製造されることを特徴とする、請求項１〜１０何れか１項記載のポリマーの製造方法。
【請求項１２】
少なくとも一つの式（Ｉ）の構造単位、少なくとも一つの式（ＩＩ）の構造単位および随意に少なくとも一つの式（ＩＩＩ）の構造単位を含み、少なくとも一つの式（Ｉ）および/または（ＩＩ）の構造単位は、少なくとも一つの架橋結合可能基Ｑを含む請求項１〜１０何れか１項記載の１以上の架橋結合可能ポリマーと、一以上の更なるポリマー状、オリゴマー状、樹状および/または低分子量物質を含むポリマーブレンド。
【請求項１３】
１以上の溶媒中に、請求項１〜１０何れか１項記載の１以上の架橋結合可能ポリマーまたは請求項１２記載のポリマーブレンドを含む溶液または調合物。
【請求項１４】
少なくとも一つの式（Ｉ）の構造単位、少なくとも一つの式（ＩＩ）の構造単位および少なくとも一つの式（ＩＩＩ）の構造単位を含み、少なくとも一つの式（Ｉ）および/または（ＩＩ）の構造単位は、少なくとも一つの架橋結合可能基Ｑを含む請求項１〜１０何れか１項記載の１以上の架橋結合可能ポリマーの、架橋結合したポリマーの製造のための使用。
【請求項１５】
以下の工程を含む架橋結合したポリマーの製造方法：
（ａ）少なくとも一つの式（Ｉ）の構造単位、少なくとも一つの式（ＩＩ）の構造単位および少なくとも一つの式（ＩＩＩ）の構造単位を含み、少なくとも一つの式（Ｉ）および/または（ＩＩ）の構造単位は、少なくとも一つの架橋結合可能基Ｑを含む請求項１〜１０何れか１項記載の１以上の架橋結合可能ポリマーの提供：および
（ｂ）熱的のみならず放射線により誘導することができる、架橋結合可能ポリマーのフリーラジカルまたはイオン架橋結合。
【請求項１６】
請求項１５記載の方法により得ることができる製造された架橋結合したポリマー。
【請求項１７】
請求項１６記載の架橋結合したポリマーの、電子素子または光電子素子における使用。
【請求項１８】
一以上の活性層を有し、少なくとも一つのこれらの活性層が、請求項１６記載の１以上の架橋結合したポリマーを含む電子素子または光電子素子。
【請求項１９】
有機エレクトロルミッセンス素子である請求項１８記載の電子素子または光電子素子。
【発明の詳細な説明】
【技術分野】
【０００１】
本発明は、架橋結合可能なおよび架橋結合したポリマー、それの製造方法、前記架橋結合したポリマーの電子素子、特に、有機エレクトロルミッセンス素子、いわゆる、ＯＬＥＤ（ＯＬＥＤ＝有機発光ダイオード）での使用と、これらの架橋結合したにポリマーを含む電子素子、特に、有機エレクトロルミッセンス素子に関する。
【０００２】
ＯＬＥＤ等の電子素子においては、種々の機能性成分が必要とされる。ＯＬＥＤにおいては、異なる機能性成分が、異なる層に通常存在する。この場合に、用語多層ＯＬＥＤ構造が使用される。これらの多層ＯＬＥＤ構造は、特に、電子および正孔伝導層等の電荷輸送層、発光成分を含む層を有する。これらの多層ＯＬＥＤ構造は、個々の層の連続層適用により一般的には製造される。ここで、個々の層は、高真空中での気相堆積によるか、溶液からかの何れかにより適用することができる。高真空中での気相堆積は、分解せずに蒸発することができることから、低分子量化合物だけが、可能である。さらに、高真空中での適用は、極めて高価である。したがって、溶液からの適用が、好ましい。しかしながら、これは、個々の材料が、対応する溶媒または溶媒混合物中に溶解することが必要とされる。溶液からの複数の層の適用に対するさらなる必要条件は、個々の層の適用に関して、以前に適用された層が、引き続く層の溶液による適用により、再度部分的にも溶解しないか、完全に溶解しないことである。これは、次の層が適用される前に、不溶性にするために、適用された各層を、たとえば、架橋結合されたポリマー層とすることにより達成することができる。ポリマー層の架橋結合のためのこのようなプロセスは、たとえば、EP0 637 899およびWO 96/20253に記載されている。
【０００３】
架橋結合可能なポリマーは、種々のプロセスにより調製することができる。一つの可能性は、モノマーに直接的に架橋結合可能な基を結合することであり、次いで、随意にさらなるモノマーとの重合により、架橋結合可能なポリマーの構成成分となる。架橋結合可能なポリマーの対応する調製方法は、たとえば、WO 2006/043087、WO 2005/049689、WO 2005/052027およびUS 2007/0228364に説明されている。ある条件下では、重合中にすでに反応した架橋結合可能な基により引き起こされるこれらの方法には、副反応が生じる可能性があり、そのため、重合中にポリマーの直接架橋結合が生じる。
【０００４】
代替として、アルデヒド基をモノマーに結合し、次いで、このモノマーを随意にさらなるモノマーと重合し、ポリマー中のアルデヒド基を架橋結合可能な基、たとえば、ビニル基に引き続き変換することだけが、WO 2010/097155で提案されている。
【０００５】
しかしながら、架橋結合可能なまたは架橋結合した材料を含む先行技術から知られるＯＬＥＤは、所望の電圧、効率および/または寿命を有しない。
【０００６】
したがって、本発明の一つの目的は、一方で、適当な程度に架橋結合し、他方で、ＯＬＥＤにおいて、電圧、効率および/または寿命の改善をも、もたらす架橋結合可能なポリマーを提供することである。
【０００７】
この目的は、トリアリールアミン単位と芳香族または複素環式芳香族ジアミン単位の両者を含み、少なくとも一つのこれらの単位が、少なくとも一つの架橋結合可能基を含むポリマーの提供により達成される。
【０００８】
したがって、本発明は、少なくとも一つの以下の式（Ｉ）の構造単位と：
【化１】
0006430367.tif 000002
【０００９】
少なくとも一つの以下の式（ＩＩ）の構造単位とを含むポリマーに関する。
【化２】
0006430367.tif 000003
【００１０】
式中
Ａｒ１〜Ａｒ８は、出現毎に、各場合に同一であるか異なり、１以上の基Ｒにより置換されていてもよい、モノもしくはポリ環状の芳香族または複素環式芳香族環構造であり、
ｉおよびｊは、それぞれ０または１であり、（ｉ＋ｊ）の合計は１であり；
Ｒは、出現毎に同一であるか異なり、Ｈ、Ｄ、Ｆ、Ｃｌ、Ｂｒ、Ｉ、Ｎ（Ｒ１）２、ＣＮ、ＮＯ２、Ｓｉ（Ｒ１）３、Ｂ（ＯＲ１）２、Ｃ（=Ｏ）Ｒ１、Ｐ（=Ｏ）（Ｒ１）２、Ｓ（=Ｏ）Ｒ１、Ｓ（=Ｏ）２Ｒ１、ＯＳＯ２Ｒ１、１〜４０個のＣ原子を有する直鎖アルキル、アルコキシもしくはチオアルコキシ基、２〜４０個のＣ原子を有するアルケニルもしくはアルキニル基、３〜４０個のＣ原子を有する分岐あるいは環状アルキル、アルコキシもしくはチオアルコキシ基（夫々、１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｃ=Ｏ、Ｃ=Ｓ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよく、ここで、１以上のＨ原子は、Ｄ、Ｆ、Ｃｌ、Ｂｒ、ＩもしくはＣＮで置き代えられてよい。）または、各場合に、１以上の基Ｒ１により置換されてよい５〜６０個の芳香族環原子を有する芳香族もしくは複素環式芳香族環構造、または１以上の基Ｒ１により置換されてよい５〜６０個の芳香族環原子を有するアリールオキシもしくはヘテロアリールオキシ基、または１以上の基Ｒ１により置換されてよい５〜６０個の芳香族環原子を有するアラルキルもしくはヘテロアラルキル基、または１以上の基Ｒ１により置換されてよい１０〜４０個の芳香族環原子を有するジアリールアミノ基、ジヘテロアリールアミノ基もしくはアリールヘテロアミノ基であり；ここで、２個以上の基Ｒは、モノあるいはポリ環状の脂肪族もしくは芳香族および/またはベンゾ縮合環構造を互いに形成してよく；
Ｒ１は、出現毎に同一であるか異なり、Ｈ、Ｄ、Ｆ、１〜２０個のＣ原子を有する脂肪族、芳香族および/または複素環式芳香族炭化水素基であって、さらに、１以上のＨ原子は、Ｆで置き代えられてよく；ここで、２個以上の置換基Ｒ１は、モノあるいはポリ環状の脂肪族もしくは芳香族環構造を互いに形成してよく；および、破線はポリマー中の隣接する構造単位への結合であり、括弧内に位置する破線の結合は、ポリマー中の隣接する構造単位への可能な結合であり：
少なくとも一つの式（Ｉ）および/または（ＩＩ）の構造単位は、少なくとも一つの架橋結合可能基Ｑを含むことを特徴とする。
【００１１】
したがって、式（ＩＩ）の構造単位は、ポリマー中の隣接する構造単位に二個の結合を有する。ここで、ｉが１でありｊが０であるか、またはｉが０で、ｊが１であることが可能である。好ましくは、ｉ＝０でｊ＝１である。
【００１２】
したがって、式（ＩＩ）の構造単位は、以下の式（ＩＩａ）の構造単位か、または
【化３】
0006430367.tif 000004
【００１３】
または以下の式（ＩＩｂ）の構造単位かの何れかに対応し；
【化４】
0006430367.tif 000005
【００１４】
ここで、式（ＩＩａ）の構造単位が好ましい。
【００１５】
第１の態様では、ポリマー中の式（Ｉ）および式（ＩＩ）の構造単位の割合は、１００モル％である、すなわち、ポリマーは、ポリマー中の式（Ｉ）および式（ＩＩ）の構造単位のみから成る。
【００１６】
第２の態様では、ポリマー中の式（Ｉ）および式（ＩＩ）の構造単位の割合は、２５〜７５モル％の範囲であり、すなわち、ポリマーは、式（Ｉ）および（ＩＩ）の構造単位とは異なる、さらなる構造単位を含む。
【００１７】
ポリマーは、好ましくは、式（Ｉ）および（ＩＩ）の構造単位とは異なる、少なくとも一つのさらなる以下の式（ＩＩＩ）の構造単位を含み、
【化５】
0006430367.tif 000006
【００１８】
ここで、Ａｒ９は、１以上の基Ｒにより置換されていてもよい、モノもしくはポリ環状の芳香族または複素環式芳香族環構造である。
【００１９】
さらなる態様では、ポリマーは、式（Ｉ）および（ＩＩ）と随意に（ＩＩＩ）の構造単位に加えて、式（Ｉ）および（ＩＩ）と随意に（ＩＩＩ）の構造単位とは異なる、さらなる構造単位をも含む。
【００２０】
本出願において、用語ポリマーは、ポリマー状化合物およびオリゴマー状化合物ならびデンドリマーの両方の意味で使用される。本発明によるポリマー状化合物は、好ましくは、１０〜１００００、特に、好ましくは、２０〜５０００、非常に、特に、好ましくは、５０〜２０００の構造単位（すなわち、繰り返し単位）を含む。本発明によるオリゴマー状化合物は、好ましくは、３〜９の構造単位を含む。ここで、ポリマーの分岐ファクターは、０（直鎖ポリマー、分岐点なし）と１（完全に分岐したデンドリマー）との間である。
【００２１】
本発明によるポリマーは、好ましくは、１０００〜２，０００，０００ｇ／ｍｏｌの範囲の分子量Ｍｗ、特に、好ましくは、１０，０００〜１，５００，０００ｇ／ｍｏｌの範囲の分子量Ｍｗ、非常に、特に、好ましくは、５０，０００〜１，０００，０００ｇ／ｍｏｌの範囲の分子量Ｍｗを有する。分子量Ｍｗは、内部ポリスチレン標準に対するＧＰＣ（＝ゲル透過クロマトグラフィー）により測定される。
【００２２】
本発明のポリマーは、共約、部分共役または非共約ポリマーの何れかである。共約または部分共役ポリマーが好ましい。
【００２３】
式（Ｉ）および（ＩＩ）の構造単位は、本発明にしたがって、ポリマーの主鎖中か側鎖中に組み込まれる。しかしながら、式（Ｉ）および（ＩＩ）の構造単位は、好ましくは、ポリマーの主鎖中に組み込まれる。
【００２４】
本出願の意味で、「共役ポリマー」は、主としてｓｐ２混成（もしくは随意にｓｐ混成も）の炭素原子を主鎖中に含むポリマーであり、炭素原子は対応する混成ヘテロ原子により置き代えられてもよい。最も単純な場合には、これは、主鎖中の二重および単結合の交互の存在を意味するが、たとえば、メタ結合フェニレンのような単位を含むポリマーも、本出願の意味での共役ポリマーとみなされることを意図している。「主として」は、共役の中断を生じる自然に（自発的に）生起する欠陥が、用語「共役ポリマー」を無効にはしないことを意味する。用語共役ポリマーは、同様に、共役主鎖と非共役側鎖を有するポリマーに適用される。さらに、たとえば、アリールアミン単位、アリールホスフィン単位、ある種のヘテロ環（すなわち、Ｎ、ＯもしくはＳ原子を介する共役）および/または有機金属錯体（すなわち、金属原子を介する共役）が主鎖中に存在するならば、用語共役は、本出願で同様に使用される。類似の状況が共役デンドリマーにあてはまる。反対に、たとえば、単純なアルキルブリッジ、（チオ）エーテル、エステル、アミドもしくはイミド結合のような単位は、明らかに非共約部分と定義される。
【００２５】
本出願で、部分共役ポリマーは、非共役部分、特別な共役中断（たとえば、スペーサー基）もしくは分岐により互いに分離される共役領域を含むポリマー、たとえば、主鎖中の比較的長い共約部分が、非共役部分により中断されるものまたは主鎖中で非共約であるポリマーの側鎖中で比較的長い共約部分を含むものを意味する。共役および部分共役ポリマーは、共役、部分共役もしくは他のデンドリマーを含んでもよい。
【００２６】
本出願での用語「デンドリマー」は、分岐モノマーが規則的な構造で結合され、樹様構造が得られる多官能性中心（コア）から築き上げられた高度に分岐した化合物の意味で使用されることを意図している。ここで、コアとモノマーの双方共に、純粋に有機的な単位およびまた有機金属化合物あるいは配位化合物の両方から成る任意の所望の分岐構造をここで採用し得る。ここで、「デンドリマー」は、たとえばM.Fischer and F.Vogtle(Angew.Chem.,Int.Ed.1999,38,885)により記載されるとおりに理解されることを一般的に意図されている。
【００２７】
本出願での用語「構造単位」は、少なくとも二個の、好ましくは、二個の反応性基を含むモノマーから出発して、結合形成反応によりその部分としてポリマー主鎖中に組み込まれ、そのため、結合繰り返し単位として調製されたポリマー中に存在する単位の意味で使用される。
【００２８】
本出願の意味での「架橋結合可能基Ｑ」は、化学反応を受け、その結果不溶性化合物を形成することができる官能基である。ここで、反応は、さらなる同一の基Ｑ、さらなる異なる基Ｑまたはそれの任意の所望の部分または別のポリマー鎖とともに生じることができる。したがって、架橋可能基は反応性基である。架橋結合可能基の反応の結果は、対応して対応して、架橋結合化合物である。化学反応は、層内でも実行することができ、不溶性層が形成される。架橋結合は、通常、熱によりまたはＵＶ、マイクロ波、Ｘ線もしくは電子照射により、随意に開始剤の存在によりサポートすることができる。本発明の意味での「不溶性」は、架橋結合反応後、すなわち、架橋結合可能基の反応後の本発明のポリマーが、同じ有機溶媒中での本発明の対応する非架橋ポリマーよりも、少なくとも３因子、好ましくは、少なくとも１０因子低い室温での溶解度を有することを意味する。
【００２９】
本出願の意味で、用語「モノあるいはポリ環状芳香族環構造」は、６〜６０個、好ましくは、６〜３０個、特に、好ましくは、６〜２４個の芳香族環原子を有する芳香族環構造であって、必ずしも芳香族のみを含む構造ではなく、その代わりに、加えて、複数の芳香族単位は、たとえば、ｓｐ３混成のＣ原子、またはＯもしくはＮ原子、ＣＯ基のような非芳香族単位（Ｈ以外の原子は、１０％より少なく、好ましくは、Ｈ以外の原子は、５％より少ない）により中断されていてもよい構造の意味で使用される。したがって、たとえば、9,9’-スピロビフルオレンおよび9,9-ジアリールフルオレンのような構造も、芳香族環構造の意味で使用されることを意図されてもいる。
【００３０】
芳香族環構造は、モノあるいはポリ環状であってよく、すなわち、１個の環（たとえば、フェニル）または複数の環を含んでもよく、縮合しても（たとえば、ナフチル）あるいは共有結合してもよく（たとえば、ビフェニル）または縮合環と連結環との組み合わせを含んでもよい。
【００３１】
好ましい芳香族環構造は、たとえば、フェニル、ビフェニル、テルフェニル、［1,1’:3’,1”］-テルフェニル-2’-イル、クアテルフェニル、ナフチル、アントラセン、ビナフチル、フェナントレン、ジヒドロフェナントレン、ピレン、ジヒドロピレン、クリセン、ペリレン、テトラセン、ペンタセン、ベンゾピレン、フルオレン、インデン、インデノフルオレンおよびスピロビフルオレンである。
【００３２】
本出願で、用語「モノあるいはポリ環状複素環式芳香族環構造」は、５〜６０個、好ましくは、５〜３０個、特に、好ましくは、５〜２４個の芳香族環原子を有する複素環式芳香族環構造であって、これら原子の一以上は、ヘテロ原子であるという意味で使用される。「モノあるいはポリ環状複素環式芳香族環構造」は、必ずしも芳香族のみを含む構造ではなく、その代わりに、加えて、複数の芳香族単位は、たとえば、ｓｐ３混成のＣ原子、またはＯもしくはＮ原子、ＣＯ基のような非芳香族単位（Ｈ以外の原子は、１０％より少なく、好ましくは、Ｈ以外の原子は、５％より少ない）により中断されていてもよい。
【００３３】
複素環式芳香族環構造は、モノあるいはポリ環状であってよく、すなわち、１個の環または複数の環を含んでもよく、縮合してもあるいは共有結合してもよく（たとえば、ピリジルフェニル）または縮合環と連結環との組み合わせを含んでもよい。好ましくは、完全に共役したヘテロアリール基である。
【００３４】
好ましい複素環式芳香族環構造は、たとえば、ピロール、ピラゾール、イミダゾール、1,2,3-トリアゾール、1,2,4-トリアゾール、テトラゾール、フラン、チオフェン、セレノフェン、オキサゾール、イソオキサゾール、1,2-チアゾール、1,3-チアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾールのような５員環、たとえば、ピリジン、ピリダジン、ピリミジン、ピラジン、1,3,5-トリアジン、1,2,4-トリアジン、1,2,3-トリアジン、1,2,4,5-テトラジン、1,2,3,4-テトラジン、1,2,3,5-テトラジンのような６員環、または、カルバゾール、インデノカルバゾール、インドール、イソインドール、インドリジン、インダゾール、ベンズイミダゾール、ベンゾトリアゾール、プリン、ナフトイミダゾール、フェナントリイミダゾール、ピリジンイミダゾール、ピラジンイミダゾール、キノキサリンイミダゾール、ベンゾオキサゾール、ナフトオキサゾール、アントロオキサゾール、フェナントロオキサゾール、イソオキサゾール、ベンゾチアゾール、ベンゾフラン、イソベンゾフラン、ジベンゾフラン、キノリン、イソキノリン、プテリジン、ベンゾ-5,6-キノリン、ベンゾ-6,7-キノリン、ベンゾ-7,8-キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［2,3b］チオフェン、チエノ［3,2b］チオフェン、ジチエノチオフェン、イソベンゾチオフェン、ジベンゾチオフェン、ベンゾチアジアゾチオフェンのような複数の環を有する基またはこれら基の組み合わせである。
【００３５】
モノあるいはポリ環状芳香族もしくは複素環式芳香族環構造は、非置換でも置換されていてもよい。本出願での置換は、一以上の置換基Ｒを含むモノあるいはポリ環状芳香族もしくは複素環式芳香族環構造を意味する。
【００３６】
Ｒは、出現毎に、好ましくは、同一であるか異なり、Ｈ、Ｄ、Ｆ、Ｃｌ、Ｂｒ、Ｉ、Ｎ（Ｒ１）２、ＣＮ、ＮＯ２、Ｓｉ（Ｒ１）３、Ｂ（ＯＲ１）２、Ｃ（=Ｏ）Ｒ１、Ｐ（=Ｏ）（Ｒ１）２、Ｓ（=Ｏ）Ｒ１、Ｓ（=Ｏ）２Ｒ１、ＯＳＯ２Ｒ１、１〜４０個のＣ原子を有する直鎖アルキル、アルコキシもしくはチオアルコキシ基、２〜４０個のＣ原子を有するアルケニルもしくはアルキニル基、３〜４０個のＣ原子を有する分岐あるいは環状アルキル、アルコキシもしくはチオアルコキシ基（夫々１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｃ=Ｏ、Ｃ=Ｓ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよく、ここで、１以上のＨ原子は、Ｄ、Ｆ、Ｃｌ、Ｂｒ、ＩもしくはＣＮで置き代えられてよい。）または、各場合に、１以上の基Ｒ１により置換されてよい５〜６０個の芳香族環原子を有する芳香族もしくは複素環式芳香族環構造、または１以上の基Ｒ１により置換されてよい５〜６０個の芳香族環原子を有するアリールオキシもしくはヘテロアリールオキシ基、または１以上の基Ｒ１により置換されてよい５〜６０個の芳香族環原子を有するアラルキルもしくはヘテロアラルキル基または１以上の基Ｒ１により置換されてよい１０〜４０個の芳香族環原子を有するジアリールアミノ基、ジヘテロアリールアミノ基もしくはアリールヘテロアミノ基であり；ここで、２個以上の基Ｒは、モノあるいはポリ環状の脂肪族もしくは芳香族および/またはベンゾ縮合環構造を互いに形成してよい。
【００３７】
Ｒは、出現毎に、特に、好ましくは、同一であるか異なり、Ｈ、Ｆ、Ｃｌ、Ｂｒ、Ｉ、Ｎ（Ｒ１）２、Ｓｉ（Ｒ１）３、Ｂ（ＯＲ１）２、Ｃ（=Ｏ）Ｒ１、Ｐ（=Ｏ）（Ｒ１）２、１〜２０個のＣ原子を有する直鎖アルキルもしくはアルコキシ基、２〜２０個のＣ原子を有するアルケニルもしくはアルキニル基、３〜２０個のＣ原子を有する分岐あるいは環状アルキルもしくはアルコキシ基（夫々１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｃ=Ｏ、Ｃ=ＮＲ１、Ｐ（=Ｏ）（Ｒ１）、ＮＲ１、ＯもしくはＣＯＮＲ１で置き代えられてよく、ここで、１以上のＨ原子は、Ｆ、Ｃｌ、ＢｒもしくはＩで置き代えられてよい。）または、各場合に、１以上の基Ｒ１により置換されてよい５〜３０個の芳香族環原子を有する芳香族もしくは複素環式芳香族環構造、または１以上の基Ｒ１により置換されてよい５〜３０個の芳香族環原子を有するアリールオキシもしくはヘテロアリールオキシ基、または１以上の基Ｒ１により置換されてよい５〜３０個の芳香族環原子を有するアラルキルもしくはヘテロアラルキル基または１以上の基Ｒ１により置換されてよい１０〜２０個の芳香族環原子を有するジアリールアミノ基、ジヘテロアリールアミノ基もしくはアリールヘテロアミノ基であり；ここで、２個以上の基Ｒは、モノあるいはポリ環状の脂肪族もしくは芳香族および/またはベンゾ縮合環構造を互いに形成してよい。
【００３８】
Ｒは、出現毎に、非常に、特に、好ましくは、同一であるか異なり、Ｈ、１〜１０個のＣ原子を有する直鎖アルキルもしくはアルコキシ基、２〜１０個のＣ原子を有するアルケニルもしくはアルキニル基、３〜１０個のＣ原子を有する分岐あるいは環状アルキルもしくはアルコキシ基（夫々１以上の基Ｒ１により置換されてよく、１以上の隣接しないＣＨ２基は、Ｒ１Ｃ=ＣＲ１、Ｃ≡Ｃ、Ｃ=Ｏ、Ｃ=ＮＲ１、ＮＲ１、ＯもしくはＣＯＮＲ１で置き代えられてよい。）または、各場合に、１以上の基Ｒ１により置換されてよい５〜２０個の芳香族環原子を有する芳香族もしくは複素環式芳香族環構造、または１以上の基Ｒ１により置換されてよい５〜２０個の芳香族環原子を有するアリールオキシもしくはヘテロアリールオキシ基、または１以上の基Ｒ１により置換されてよい５〜２０個の芳香族環原子を有するアラルキルもしくはヘテロアラルキル基または１以上の基Ｒ１により置換されてよい１０〜２０個の芳香族環原子を有するジアリールアミノ基、ジヘテロアリールアミノ基もしくはアリールヘテロアミノ基であり；ここで、２個以上の基Ｒは、モノあるいはポリ環状の脂肪族もしくは芳香族および/またはベンゾ縮合環構造を互いに形成してよい。
【００３９】
Ｒ１は、出現毎に、好ましくは、同一であるか異なり、Ｈ、Ｄ、Ｆ、１〜２０個のＣ原子を有する脂肪族、芳香族および/または複素環式芳香族炭化水素基であって、さらに、１以上のＨ原子は、Ｆで置き代えられてよく；ここで、２個以上の置換基Ｒ１は、モノあるいはポリ環状の脂肪族もしくは芳香族環構造を互いに形成してよい。
【００４０】
Ｒ１は、出現毎に、特に、好ましくは、同一であるか異なり、Ｈ、１〜２０個のＣ原子を有する脂肪族、芳香族および/または複素環式芳香族炭化水素基であり；ここで、２個以上の置換基Ｒ１は、モノあるいはポリ環状の脂肪族もしくは芳香族環構造を互いに形成してよい。
【００４１】
Ｒ１は、出現毎に、非常に、特に、好ましくは、同一であるか異なり、Ｈ、１〜１０個のＣ原子を有する脂肪族、芳香族および/または複素環式芳香族炭化水素基である。
【００４２】
式（Ｉ）中の好ましいモノもしくはポリ環状の芳香族または複素環式芳香族基Ａｒ１、式（ＩＩａ）中のＡｒ４およびＡｒ６ならびに式（ＩＩｂ）中のＡｒ６およびＡｒは、以下から選ばれる。
【化６】
0006430367.tif 000007
【００４３】
Ｅ１〜Ｅ１２中の基Ｒは、式（Ｉ）および（ＩＩ）中の基Ｒと同じ意味をとることができる。Ｘは、ＣＲ２、ＳｉＲ２、ＮＲ、ＯまたはＳを示すことができ、ここで、また、Ｒも、式（Ｉ）および（ＩＩ）中の基Ｒと同じ意味をとることができる。
【００４４】
使用される添え字は、以下の意味を有する：
ｍ＝０、１または２であり、
ｎ＝０、１、２または３であり、
ｏ＝０、１、２、３または４であり、
ｐ＝０、１、２、３、４または５である。
【００４５】
式（Ｉ）中の好ましいモノもしくはポリ環状の芳香族または複素環式芳香族基Ａｒ２およびＡｒ３、式（ＩＩａ）中のＡｒ５、Ａｒ７およびＡｒ８、式（ＩＩｂ）中のＡｒ４、Ａｒ５およびＡｒ８ならびに式（ＩＩＩ）中のＡｒ９は、以下から選ばれる。
【化７−１】
0006430367.tif 000008
【化７−２】
0006430367.tif 000009
【化７−３】
0006430367.tif 000010
【００４６】
式Ｍ１〜Ｍ１９中の基Ｒは、式（Ｉ）および（ＩＩ）中の基Ｒと同じ意味をとることができる。Ｘは、ＣＲ２、ＳｉＲ２、ＯまたはＳを示すことができ、ここで、Ｒもまた、式（Ｉ）および（ＩＩ）中の基Ｒと同じ意味をとることができる。Ｙは、ＣＲ２、ＳｉＲ２、Ｏ、Ｓまたは１〜２０個のＣ原子を有する直鎖もしくは分岐アルキル基、２〜２０個のＣ原子を有するアルケニルもしくはアルキニル基（夫々１以上の基Ｒ１により置換されてよく、アルキル、アルケニルもしくはアルキニル基の１以上の隣接しないＣＨ２基、ＣＨ基もしくはＣ原子は、Ｓｉ（Ｒ１）２、Ｃ=Ｏ、Ｃ=Ｓ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよい。）または、各場合に、１以上の基Ｒ１により置換されてよい５〜６０個の芳香族環原子を有する芳香族もしくは複素環式芳香族環構造、または１以上の基Ｒ１により置換されてよい５〜６０個の芳香族環原子を有するアリールオキシもしくはヘテロアリールオキシ基、または１以上の基Ｒ１により置換されてよい５〜６０個の芳香族環原子を有するアラルキルもしくはヘテロアラルキル基、または１以上の基Ｒ１により置換されてよい１０〜４０個の芳香族環原子を有するジアリールアミノ基、ジヘテロアリールアミノ基もしくはアリールヘテロアミノ基であり；ここで、また、基ＲとＲ１は、式（Ｉ）および（ＩＩ）中の基ＲとＲ１と同じ意味をとることができる。
【００４７】
使用される添え字は、以下の意味を有する：
ｋ＝０または１であり、
ｍ＝０、１または２であり、
ｎ＝０、１、２または３であり、
ｏ＝０、１、２、３または４であり、
ｑ＝０、１、２、３、４、５または６である。
【００４８】
式（Ｉ）中の、特に、好ましいモノもしくはポリ環状の芳香族または複素環式芳香族基Ａｒ１、式（ＩＩａ）中のＡｒ４およびＡｒ６ならびに式（ＩＩｂ）中のＡｒ６およびＡｒは、以下から選ばれる。
【化８−１】
0006430367.tif 000011
【化８−２】
0006430367.tif 000012
【００４９】
式Ｅ１ａ〜Ｅ１２ａ中のＲは、式（Ｉ）および（ＩＩ）中の基Ｒと同じ意味をとることができる。
【００５０】
使用される添え字は、以下の意味を有する：
ｋ＝０または１であり、
ｎ＝０、１、２または３である。
【００５１】
式（Ｉ）中の、特に、好ましいモノもしくはポリ環状の芳香族または複素環式芳香族基Ａｒ２およびＡｒ３、式（ＩＩａ）中のＡｒ５、Ａｒ７およびＡｒ８、式（ＩＩｂ）中のＡｒ４、Ａｒ５およびＡｒ８ならびに式（ＩＩＩ）中のＡｒ９は、以下から選ばれる。
【化９−１】
0006430367.tif 000013
【化９−２】
0006430367.tif 000014
【００５２】
式Ｍ１ａ〜Ｍ１７ａ中のＲは、式（Ｉ）および（ＩＩ）中の基Ｒと同じ意味をとることができる。Ｘは、ＣＲ２またはＳｉＲ２を示すことができ、ここで、Ｒもまた、式（Ｉ）および（ＩＩ）中の基Ｒと同じ意味をとることができる。
【００５３】
Ｙは、ＣＲ２、ＳｉＲ２、Ｏ、Ｓまたは１〜１０個のＣ原子を有する直鎖アルキル基、２〜１０個のＣ原子を有するアルケニルもしくはアルキニル基（夫々１以上の基Ｒ１により置換されてよく、アルキル基、アルケニルもしくはアルキニル基の１以上の隣接しないＣＨ２基、ＣＨ基もしくはＣ原子は、Ｓｉ（Ｒ１）２、Ｃ=Ｏ、Ｃ=ＮＲ１、Ｐ（=Ｏ）（Ｒ１）、ＮＲ１、ＯもしくはＣＯＮＲ１で置き代えられてよい。）または、各場合に、１以上の基Ｒ１により置換されてよい５〜３０個の芳香族環原子を有する芳香族もしくは複素環式芳香族環構造、または１以上の基Ｒ１により置換されてよい５〜３０個の芳香族環原子を有するアリールオキシもしくはヘテロアリールオキシ基、または１以上の基Ｒ１により置換されてよい５〜３０個の芳香族環原子を有するアラルキルもしくはヘテロアラルキル基、または１以上の基Ｒ１により置換されてよい１０〜２０個の芳香族環原子を有するジアリールアミノ基、ジヘテロアリールアミノ基もしくはアリールヘテロアミノ基であり；ここで、また、基ＲとＲ１は、式（Ｉ）および（ＩＩ）中の基ＲとＲ１と同じ意味をとることができる。
【００５４】
使用される添え字は、以下の意味を有する：
ｋ＝０または１であり、
ｍ＝０、１または２であり、
ｎ＝０、１、２または３であり、および
ｏ＝０、１、２、３または４である。
【００５５】
式（Ｉ）中の、非常に、特に、好ましいモノもしくはポリ環状の芳香族または複素環式芳香族基Ａｒ１、式（ＩＩａ）中のＡｒ４およびＡｒ６ならびに式（ＩＩｂ）中のＡｒ６およびＡｒは、以下から選ばれる。
【化１０−１】
0006430367.tif 000015
【化１０−２】
0006430367.tif 000016
【化１０−３】
0006430367.tif 000017
【００５６】
式Ｅ１ｂ〜Ｅ１ｆ、Ｅ８ｇ〜Ｅ８ｉ、Ｅ８ｍ、Ｅ９ｃおよびＥ９ｄ中の基Ｒ３は、出現毎に、同一であるか異なり、Ｈまたは１〜１２個のＣ原子、好ましくは、１〜１０個のＣ原子を有する直鎖もしくは分岐アルキル基である。基Ｒ３は、特に、好ましくは、メチル、n-ブチル、sec-ブチル、tert-ブチル、n-ヘキシルまたはn-オクチルである。
【００５７】
式Ｅ２ｄ〜Ｅ２ｆ、Ｅ３ｂおよびＥ４ｂ〜Ｅ４ｅ中の基Ｒ４は、出現毎に、同一であるか異なり、Ｈまたは１〜６個のＣ原子、好ましくは、１〜４個のＣ原子を有する直鎖もしくは分岐アルキルである。基Ｒ４は、特に、好ましくは、メチル、n-ブチル、sec-ブチルまたはtert-ブチルである。
【００５８】
式Ｅ８ｋおよびＥ１２ｂ中の基Ｒは、出現毎に、同一であるか異なり、式（Ｉ）および（ＩＩ）中の基Ｒと同じ意味をとることができる。
【００５９】
式（Ｉ）中の、非常に、特に、好ましいモノもしくはポリ環状の芳香族または複素環式芳香族基Ａｒ２およびＡｒ３、式（ＩＩａ）中のＡｒ５、Ａｒ７およびＡｒ８、式（ＩＩｂ）中のＡｒ４、Ａｒ５およびＡｒ８ならびに式（ＩＩＩ）中のＡｒ９が、以下から選ばれる。
【化１１−１】
0006430367.tif 000018
【化１１−２】
0006430367.tif 000019
【化１１−３】
0006430367.tif 000020
【００６０】
式Ｍ７ｂ、Ｍ１０ｄ、Ｍ１２ｂ、Ｍ１３ｂ、Ｍ１４ｂ、Ｍ１４ｃ、Ｍ１７ｂ、Ｍ２０ｄ、Ｍ２０ｅ、Ｍ２０ｇ、Ｍ２０ｈ、Ｍ２０ｊ、Ｍ２１ｃ、Ｍ２２ｃ、Ｍ２２ｄおよびＭ２３ｃ中の基Ｒ３は、出現毎に、同一であるか異なり、Ｈまたは１〜１２個のＣ原子、好ましくは、１〜１０個のＣ原子を有する直鎖もしくは分岐アルキルである。基Ｒ３は、特に、好ましくは、メチル、n-ブチル、sec-ブチル、tert-ブチル、n-ヘキシルまたはn-オクチルである。
【００６１】
式Ｍ１ｃ、Ｍ１ｄ、Ｍ１４ｃ、Ｍ２０ｄ、Ｍ２０ｅ、Ｍ２０ｆ、Ｍ２０ｇ、Ｍ２０ｉ、Ｍ２０ｊ、Ｍ２１ｃ、Ｍ２２ｃ、Ｍ２２ｄおよびＭ２３ｃおよびＭ２３ｄ中の基Ｒ４は、出現毎に、同一であるか異なり、Ｈまたは１〜６個のＣ原子、好ましくは、１〜４個のＣ原子を有する直鎖もしくは分岐アルキルである。基Ｒ４は、特に、好ましくは、メチル、n-ブチル、sec-ブチルまたはtert-ブチルである。
【００６２】
以下の式（Ｉ）の好ましい構造単位は、
【化１２】
0006430367.tif 000021
【００６３】
Ａｒ１が、式Ｅ１〜Ｅ１２の基から選ばれ、Ａｒ２およびＡｒ３は、式Ｍ１〜Ｍ１９の基から選ばれ、ここで、Ａｒ２およびＡｒ３は、同一であることが、特に、好ましい構造単位である。
【００６４】
式（Ｉ）の好ましい構造単位の選択が、以下の表１に示される。
【表１−１】
0006430367.tif 000022
【表１−２】
0006430367.tif 000023
【００６５】
式（Ｉ）の、特に、好ましい構造単位は、Ａｒ１が、式Ｅ１ａ〜Ｅ１２ａの基から選ばれ、Ａｒ２およびＡｒ３が、式Ｍ１ａ〜Ｍ１７ａの基から選ばれ、ここで、Ａｒ２およびＡｒ３は、同一であることが、特に、好ましい構造単位である。
【００６６】
式（Ｉ）の、特に、好ましい構造単位の選択が、以下の表２に示される。
【表２−１】
0006430367.tif 000024
【表２−２】
0006430367.tif 000025
【表２−３】
0006430367.tif 000026
【００６７】
式（Ｉ）の、非常に、特に、好ましい構造単位は、Ａｒ１が、式Ｅ１ｂ〜Ｅ１２ｂの基から選ばれ、Ａｒ２およびＡｒ３が、式Ｍ１ｃ〜Ｍ１４ｃの基から選ばれ、ここで、Ａｒ２およびＡｒ３は、同一であることが、特に、好ましい構造単位である。
【００６８】
式（Ｉ）の、非常に、特に、好ましい構造単位の選択が、以下の表３に示される。
【表３−１】
0006430367.tif 000027
【表３−２】
0006430367.tif 000028
【００６９】
以下の式（ＩＩａ）の好ましい構造単位は、
【化１３】
0006430367.tif 000029
【００７０】
Ａｒ４およびＡｒ５は、互いに独立して、同一であるか異なり、式Ｅ１〜Ｅ１２の基から選ばれ、Ａｒ５、Ａｒ７およびＡｒ８は、互いに独立して、同一であるか異なり、式Ｍ１〜Ｍ１９の基から選ばれ、ここで、Ａｒ４およびＡｒ６またはＡｒ５およびＡｒ７は、同一であることが、特に、好ましい。
【００７１】
以下の式（ＩＩｂ）の好ましい構造単位は、
【化１４】
0006430367.tif 000030
【００７２】
Ａｒ６およびＡｒ７は、互いに独立して、同一であるか異なり、式Ｅ１〜Ｅ１２の基から選ばれ、Ａｒ４、Ａｒ５およびＡｒ８は、互いに独立して、同一であるか異なり、式Ｍ１〜Ｍ１９の基から選ばれ、ここで、Ａｒ４およびＡｒ５またはＡｒ６およびＡｒ７は、同一であることが、特に、好ましい。
【００７３】
式（ＩＩａ）または（ＩＩｂ）の、非常に、特に、好ましい構造単位の選択が、以下の表４に示される。
【表４−１】
0006430367.tif 000031
【表４−２】
0006430367.tif 000032
【００７４】
式（ＩＩａ）の、特に、好ましい構造単位は、Ａｒ４およびＡｒ６が、互いに独立して、同一であるか異なり、式Ｅ１ａ〜Ｅ１２ａの基から選ばれ、Ａｒ５、Ａｒ７およびＡｒ８が、互いに独立して、同一であるか異なり、式Ｍ１ａ〜Ｍ１７ａの基から選ばれ、ここで、Ａｒ４およびＡｒ５またはＡｒ６およびＡｒ７は、同一であることが、特に、好ましい。
【００７５】
式（ＩＩｂ）の、特に、好ましい構造単位は、Ａｒ６およびＡｒ７が、互いに独立して、同一であるか異なり、式Ｅ１ａ〜Ｅ１２ａの基から選ばれ、Ａｒ４、Ａｒ５およびＡｒ８が、互いに独立して、同一であるか異なり、式Ｍ１ａ〜Ｍ１７ａの基から選ばれ、ここで、Ａｒ４およびＡｒ５またはＡｒ６およびＡｒ７は、同一であることが、特に、好ましい。
【００７６】
式（ＩＩａ）または（ＩＩｂ）の、特に、好ましい構造単位の選択が、以下の表５に示される。
【表５−１】
0006430367.tif 000033
【表５−２】
0006430367.tif 000034
【００７７】
式（ＩＩａ）の、非常に、特に、好ましい構造単位は、Ａｒ４およびＡｒ６が、互いに独立して、同一であるか異なり、式Ｅ１ｂ〜Ｅ１２ｂの基から選ばれ、Ａｒ５、Ａｒ７およびＡｒ８が、互いに独立して、同一であるか異なり、式Ｍ１ｃ〜Ｍ１７ｃの基から選ばれ、ここで、Ａｒ４およびＡｒ５またはＡｒ６およびＡｒ７は、同一であることが、特に、好ましい。
【００７８】
式（ＩＩｂ）の、非常に、特に、好ましい構造単位は、Ａｒ６およびＡｒ７が、互いに独立して、同一であるか異なり、式Ｅ１ｂ〜Ｅ１２ｂの基から選ばれ、Ａｒ４、Ａｒ５およびＡｒ８が、互いに独立して、同一であるか異なり、式Ｍ１ｃ〜Ｍ１７ｃの基から選ばれ、ここで、Ａｒ４およびＡｒ５またはＡｒ６およびＡｒ７は、同一であることが、特に、好ましい。
【００７９】
式（ＩＩａ）または（ＩＩｂ）の、非常に、特に、好ましい構造単位の選択が、以下の表６に示される。
【表６−１】
0006430367.tif 000035
【表６−２】
0006430367.tif 000036
【００８０】
以下の式（ＩＩＩ）の好ましい構造単位は、
【化１５】
0006430367.tif 000037
【００８１】
Ａｒ９が、以下の表７に示されるとおりの、式Ｍ１〜Ｍ１９の基から選ばれる。
【表７】
0006430367.tif 000038
【００８２】
式（ＩＩＩ）の、特に、好ましい構造単位は、Ａｒ９が、以下の表８に示されるとおりの、式Ｍ１ａ〜Ｍ１７ａの基から選ばれる。
【表８】
0006430367.tif 000039
【００８３】
式（ＩＩＩ）の、非常に、特に、好ましい構造単位は、Ａｒ９が、以下の表９に示されるとおりの、式Ｍ１ｃ〜Ｍ１４ｃの基から選ばれる。
【表９】
0006430367.tif 000040
【００８４】
本発明にしたがうと、少なくとも一つの式（Ｉ）および/または（ＩＩ）の構造単位は、少なくとも一つの架橋結合可能基Ｑを含む。すなわち、
ａ）少なくとも一つの式（Ｉ）の構造単位は、少なくとも一つの架橋結合可能基を含むか、または
ｂ）少なくとも一つの式（ＩＩ）または（ＩＩａ）または（ＩＩｂ）の構造単位は、少なくとも一つの架橋結合可能基を含むか、または
ｃ）少なくとも一つの式（Ｉ）の構造単位と少なくとも一つの式（ＩＩ）、（ＩＩａ）または（ＩＩｂ）の構造単位は、少なくとも一つの架橋結合可能基を含む。
【００８５】
好ましくは、二者択一ａ）とｂ）であり、ここで、二者択一ａ）、すなわち、少なくとも一つの式（Ｉ）の構造単位が、少なくとも一つの架橋結合可能基を含むことが、特に、好ましい。
【００８６】
本出願での少なくとも一つの架橋結合可能基は、構造単位が、一以上の架橋結合可能基を含むことを意味する。構造単位は、一つの架橋結合可能基を含む。
【００８７】
式（ＩＩ）または（ＩＩａ）または（ＩＩｂ）の構造単位が、架橋結合可能基を含むならば、これは、Ａｒ４、Ａｒ５、Ａｒ６、Ａｒ７またはＡｒ８に結合することができる。架橋結合可能基は、好ましくは、一価結合の、モノもしくはポリ環状の芳香族または複素環式芳香族環構造、すなわち、式（ＩＩａ）の場合には、Ａｒ４またはＡｒ６におよび式（ＩＩｂ）の場合には、Ａｒ６またはＡｒ７に結合する。
【００８８】
式（Ｉ）の構造単位が架橋結合可能基を含むならば、これは、Ａｒ１、Ａｒ２またはＡｒ３に結合することができる。架橋結合可能基は、好ましくは、一価結合の、モノもしくはポリ環状の芳香族または複素環式芳香族環構造Ａｒ１に結合する。
【００８９】
上記記載のとおり、架橋結合可能基Ｑは、化学反応を受け、その結果不溶性化合物を形成することができる官能基である。この目的のために当業者により知られる全ての基Ｑを一般的に使用することができる。この基の作用は、特に、架橋反応によって、本発明の化合物を互いに、随意にさらなる反応性化合物と結合することである。これは、架橋化合物を生じるか、または、反応が層中で実行されるならば、架橋された層を生じる。本発明の意味での架橋された層は、本発明の架橋結合可能なポリマー性化合物の層から架橋反応を実行することによって得ることができる層の意味で使用される。架橋反応は、一般的に、熱により、および/またはＵＶ、マイクロ波、Ｘ線もしくは電子照射によりおよび/または遊離ラジカル生成剤、アニオン、カチオン、酸および/または光酸の使用によって開始することができる、触媒の存在も、同様に助けになるか、必要であり得る。架橋反応は、好ましくは、開始剤も触媒も添加されない反応である
本発明にしたがって好ましい架橋結合可能基Ｑは、以下に示される単位である。
【００９０】
ａ）末端もしくは環状アルケニルまたは末端ジエニル基およびアルキニル基
適切な単位は、末端もしくは環状二重結合、末端ジエニル基または末端三重結合、特に、２〜４０個のＣ原子、好ましくは、２〜１０個のＣ原子を有し、個々のＣＨ２基および/または個々のＨ原子は、上記言及される基Ｒにより置き代えられてもよい末端もしくは環状アルケニル基、末端ジエニル基または末端アルキニル基を含むものである。さらにまた適切なのは、前駆体と見なされ、二重あるいは三重結合をその場で形成することのできる基である。
【００９１】
ｂ）アルケニルオキシ、ジエニルオキシもしくはアルキニリオキシ基
さらに、適切なのは、アルケニルオキシ、ジエニルオキシもしくはアルキニルオキシ基、好ましくは、アルケニルオキシ基である。
【００９２】
ｃ）アクリル酸基
さらに、適切なのは、最も広義のアクリル酸単位、好ましくは、アクリレート、アクリルアミド、メタクリレートおよびメタクリルアミドである。Ｃ１−１０-アルキルアクリレートおよびＣ１−１０-アルキルメタクリレートが、特に、好ましい。
【００９３】
上記言及したａ）〜ｃ）の基の架橋結合反応は、フリーラジカル、カチオン性もしくはアニオン性機構のみならず、環付加により起こり得る。
【００９４】
架橋結合反応のための対応する開始剤を添加することも助けになるかもしれない。フリーラジカル架橋結合用の適切な開始剤は、たとえば、過酸化ジベンゾイル、ＡＩＢＮもしくはＴＥＭＰＯである。カチオン性架橋結合用の適切な開始剤は、たとえば、ＡｌＣｌ３、ＢＦ３、過塩素化トリフェニルメチル、八塩化アンチモン酸トロピリウム等である。アニオン性架橋結合用の適切な開始剤は、塩基、特に、ブチルリチウムである。
【００９５】
しかしながら、本発明の好ましい態様では、架橋結合反応は、開始剤を添加せずに実行され、熱的にのみ開始される。この選好は、開始剤の不在が、素子特性の劣化を生じ得る層の汚染を防止するという事実に基づく。
【００９６】
ｄ）オキセタンおよびオキシラン
架橋結合可能基Ｑのさらに適切なクラスは、開環によりカチオン的に架橋結合するオキセタンおよびオキシランである。
【００９７】
架橋結合反応のための対応する開始剤を添加することも助けになるかもしれない。適切な開始剤は、たとえば、ＡｌＣｌ３、ＢＦ３、過塩素化トリフェニルメチル、八塩化アンチモン酸トロピリウム等である。同様に、開始剤として光酸を添加することもできる。
【００９８】
ｅ）シラン
架橋結合可能基としてまた適切なのは、シラン基ＳｉＲ３であり、ここで、少なくとも２個の基Ｒ、好ましくは、全３個の基Ｒは、Ｃｌもしくは１〜２０個のＣ原子を有するアルコキシ基である。この基は、水の存在下反応し、オリゴもしくはポリシロキサンを生じる。
【００９９】
ｆ）閉環基
上記言及した架橋結合可能基Ｑは、これらの基の反応に使用される適切な反応条件のように、当業者に、一般的に知られている。
【０１００】
好ましい架橋結合可能基Ｑは、以下の式Ｑ１のアルケニル基、以下の式Ｑ２ジエニル基、以下の式Ｑ３のアルキニル基、以下の式Ｑ４のアルケニルオキシ基、以下の式Ｑ５のジエニルオキシ基、以下の式Ｑ６のアルキニルオキシ基、以下の式Ｑ７およびＱ８のアクリル酸基、以下の式Ｑ９およびＱ１０のオキセタン基、以下の式Ｑ１１のオキシラン基および以下の式Ｑ１２のシクロブタン基を含む。
【化１６】
0006430367.tif 000041
【０１０１】
式Ｑ１〜Ｑ８およびＱ１１中の基Ｒ１１、Ｒ１２およびＲ１３は、出現毎に同一であるか異なり、Ｈ、１〜６個のＣ原子、好ましくは、１〜４個のＣ原子を有する直鎖もしくは分岐アルキル基である。基Ｒ１１、Ｒ１２およびＲ１３は、特に、好ましくは、Ｈ、メチル、エチル、n-プロピル、イソプロピル、n-ブチル、sec-ブチル、またはtert-ブチル、非常に、特に、好ましくは、Ｈ、メチルである。使用される添え字は、以下の意味を有する：ｓ＝０〜８およびｔ＝１〜８。
【０１０２】
式Ｑ１〜Ｑ１１中の破線の結合と式Ｑ１２中の破線の結合は、モノもしくはポリ環状の芳香族または複素環式芳香族環構造Ａｒ１〜Ａｒ８への架橋結合可能基の結合を表す。
【０１０３】
式Ｑ１〜Ｑ１２の架橋結合可能基Ｑは、以下の式Ｑ１３〜Ｑ２４に示されるとおりに、モノもしくはポリ環状の芳香族または複素環式芳香族環構造Ａｒ１〜Ａｒ８に直接結合してもよいかまたは間接的にまたはさらなるモノもしくはポリ環状の芳香族または複素環式芳香族環構造Ａｒ１０を介して結合してよく；
【化１７】
0006430367.tif 000042
【０１０４】
式Ｑ１３〜Ｑ２４中のＡｒ１０は、Ａｒ９と同じ意味をとることができる。特に、Ａｒ９の好ましい、特に、好ましい、非常に、特に、好ましい意味である。
【０１０５】
特に、好ましい架橋結合可能基Ｑは、以下である。
【化１８−１】
0006430367.tif 000043
【化１８−２】
0006430367.tif 000044
【０１０６】
式Ｑ７ａおよびＱ１３ａ〜Ｑ１９ａ中の基Ｒ１１およびＲ１２は、出現毎に同一であるか異なり、Ｈ、１〜６個のＣ原子、好ましくは、１〜４個のＣ原子を有する直鎖もしくは分岐アルキル基である。基Ｒ１１およびＲ１２は、特に、好ましくは、メチル、エチル、n-プロピル、イソプロピル、n-ブチル、sec-ブチル、またはtert-ブチル、非常に、特に、好ましくは、メチルである。
【０１０７】
式Ｑ７ｂおよびＱ１９ｂ中の基Ｒ１３は、出現毎に同一であるか異なり、１〜６個のＣ原子、好ましくは、１〜４個のＣ原子を有する直鎖もしくは分岐アルキル基である。基Ｒ１３は、特に、好ましくは、メチル、エチル、n-プロピル、イソプロピル、n-ブチル、sec-ブチル、またはtert-ブチル、非常に、特に、好ましくは、メチルである。
【０１０８】
使用される添え字は、次の意味を有する：ｓ＝０〜８およびｔ＝１〜８。
【０１０９】
非常に、特に、好ましい架橋結合可能基Ｑは、以下である：
【化１９−１】
0006430367.tif 000045
【化１９−２】
0006430367.tif 000046
【化１９−３】
0006430367.tif 000047
【０１１０】
好ましい基Ｑ１〜Ｑ２４において、特に、好ましい基Ｑ１ａ〜Ｑ２４ａにおいて、非常に、特に、好ましい基Ｑ１ｂ〜Ｑ２４ｂにおいて、破線は、モノもしくはポリ環状の芳香族または複素環式芳香族環構造Ａｒ１〜Ａｒ８への結合を表す。これに関連して、基Ｑ１２およびＱ２４は、それぞれ、モノもしくはポリ環状の芳香族または複素環式芳香族環構造の二個の隣接する炭素原子への二個の結合を有する。全ての他の架橋結合可能基は、モノもしくはポリ環状の芳香族または複素環式芳香族環構造への唯一の結合を有する。
【０１１１】
上記説明したとおり、架橋結合可能基Ｑは、モノもしくはポリ環状の芳香族または複素環式芳香族環構造Ａｒ１〜Ａｒ８に、それぞれ結合することができる。
【０１１２】
式（Ｉ）の構造単位が、架橋結合可能基Ｑを含むならば、これは、Ａｒ１、Ａｒ２またはＡｒ３に結合することができる。架橋結合可能基は、好ましくは、一価結合のモノもしくはポリ環状の芳香族または複素環式芳香族環構造Ａｒ１に結合する
式（ＩＩ）もしくは（ＩＩａ）もしくは（ＩＩｂ）の構造単位が、架橋結合可能基Ｑを含むならば、これは、Ａｒ４、Ａｒ５、Ａｒ６、Ａｒ７またはＡｒ８に結合することができる。架橋結合可能基は、好ましくは、一価結合のモノもしくはポリ環状の芳香族または複素環式芳香族環構造、すなわち、式（ＩＩａ）の場合にはＡｒ４またはＡｒ８に、式（ＩＩｂ）の場合にはＡｒ６またはＡｒ７に結合する
式（Ｉ）の構造単位は、特に、好ましくは、一価結合のモノもしくはポリ環状の芳香族または複素環式芳香族環構造Ａｒ１上に正確に位置する架橋結合可能基Ｑを含む。
【０１１３】
架橋結合可能基Ｑは、任意のフリーな位置で、すなわち、未だフリーな原子価を有する任意のＣ原子に結合することができる。
【０１１４】
架橋結合可能基Ｑの結合は、特に、好ましい態様であるＡｒ１への結合に関して、以下に、詳細に説明される。しかしながら、同じコメントが、また、式（ＩＩａ）中のＡｒ４とＡｒ５におよび式（ＩＩｂ）中のＡｒ６とＡｒ７にあてはまる。
【０１１５】
ここで、好ましい架橋結合可能基Ｑ１〜Ｑ２４は、好ましくは、Ａｒ１の好ましい基Ｅ１〜Ｅ１２に結合する。ここで、特に、好ましい架橋結合可能基Ｑ１ａ〜Ｑ２４ａは、好ましくは、Ａｒ１の、特に、好ましい基Ｅ１ａ〜Ｅ１２ａに結合する。ここで、非常に、特に、好ましい架橋結合可能基Ｑ１ｂ〜Ｑ２４ｃは、好ましくは、Ａｒ１の、非常に、特に、好ましい基Ｅ１ｂ〜Ｅ１２ｂに結合する。前記架橋結合可能基Ｑのそれぞれは、前記基Ｅのそれぞれに結合することができる。
【０１１６】
式（Ｉ）中の好ましい架橋結合可能なモノもしくはポリ環状の芳香族または複素環式芳香族環構造Ａｒ１は、以下である。
【化２０】
0006430367.tif 000048
【０１１７】
式中：ＶＥ１〜ＶＥ１２中のＲは、式（Ｉ）および（ＩＩ）の基Ｒと同じ意味をとることができる。Ｘは、ＣＲ２、ＳｉＲ２、ＮＲ、ＯまたはＳを示すことができ、ここで、Ｒも式（Ｉ）および（ＩＩ）の基Ｒと同じ意味をとることができる。
【０１１８】
使用される添え字は、以下の意味を有する：
ｍ＝０、１または２であり、
ｎ＝０、１、２または３であり、
ｏ＝０、１、２、３または４であり、および
ｐ＝０、１、２、３、４または５である。
【０１１９】
特に、好ましい架橋結合可能なモノもしくはポリ環状の芳香族または複素環式芳香族環構造Ａｒ１は、以下である。
【化２１−１】
0006430367.tif 000049
【化２１−２】
0006430367.tif 000050
【化２１−３】
0006430367.tif 000051
【０１２０】
式ＶＥ１ａ〜ＶＥ１２ａ中のＲは、式（Ｉ）および（ＩＩ）の基Ｒと同じ意味をとることができる。さらに、少なくとも一つの基Ｒも、Ｑと同じ意味をとることができ、すなわち、基Ａｒ１中のさらなる架橋結合可能基Ｑであることができる。
【０１２１】
使用される添え字は、以下の意味を有する：
ｋ＝０または１であり、および
ｎ＝０、１、２または３である。
【０１２２】
非常に、特に、好ましい架橋結合可能なモノもしくはポリ環状の芳香族または複素環式芳香族環構造Ａｒ１は、以下である。
【化２２−１】
0006430367.tif 000052
【化２２−２】
0006430367.tif 000053
【化２２−３】
0006430367.tif 000054
【０１２３】
式ＶＥ１ｅ、ＶＥ１ｆ、ＶＥ８ｇ、ＶＥｅ８ｈ、ＶＥ８ｉ、ＶＥ８ｍ、ＶＥ９ｃおよびＶＥ９ｄ中の基Ｒ３は、出現毎に、同一であるか異なり、Ｈまたは１〜１２個のＣ原子、好ましくは、１〜１０個のＣ原子を有する直鎖もしくは分岐アルキル基である。基Ｒ３は、特に、好ましくは、メチル、n-ブチル、sec-ブチル、tert-ブチル、n-ヘキシルまたはn-オクチルである。さらに、少なくとも一つの基Ｒ３も、Ｑと同じ意味をとることができ、すなわち、基Ａｒ１中のさらなる架橋結合可能基Ｑであることができる。
【０１２４】
式ＶＥ２ｄ〜ＶＥ２ｆ、ＶＥ３ｂおよびＶＥ４ｂ〜ＶＥ４ｅ中の基Ｒ４は、出現毎に、同一であるか異なり、Ｈまたは１〜６個のＣ原子、好ましくは、１〜４個のＣ原子を有する直鎖もしくは分岐アルキル基である。基Ｒ４は、特に、好ましくは、メチル、n-ブチル、sec-ブチルまたはtert-ブチルである。さらに、少なくとも一つの基Ｒ４も、Ｑと同じ意味をとることができ、すなわち、基Ａｒ１中のさらなる架橋結合可能基Ｑであることができる。
【０１２５】
式ＶＥ１２ｂ中のＲは、出現毎に、同一であるか異なり、式（Ｉ）および（ＩＩ）中の基Ｒと同じ意味をとることができる。
【０１２６】
以下の式（Ｉｖ）の好ましい架橋結合可能な構造単位は、
【化２３】
0006430367.tif 000055
【０１２７】
Ａｒ１が、式ＶＥ１〜ＶＥ１２の基から選ばれ、Ａｒ２およびＡｒ３は、式Ｍ１〜Ｍ１９の基から選ばれ、ここで、Ａｒ２およびＡｒ３は、同一であることが、特に、好ましく、Ｑは、基Ｑ１〜Ｍ２４の基から選ばれる。
【０１２８】
式（Ｉｖ）の好ましい架橋結合可能な構造単位の選択が、以下の表１０に示される。
【表１０−１】
0006430367.tif 000056
【表１０−２】
0006430367.tif 000057
【０１２９】
式（Ｉｖ）の、特に、好ましい架橋結合可能な構造単位は、Ａｒ１が、式ＶＥ１ａ〜ＶＥ１２ａの基から選ばれ、Ａｒ２およびＡｒ３は、式Ｍ１ａ〜Ｍ１９ａの基から選ばれ、ここで、Ａｒ２およびＡｒ３は、同一であることが、非常に、特に、好ましく、Ｑは、基Ｑ１ａ〜Ｍ２４ａの基から選ばれる構造単位である。
【０１３０】
式（Ｉｖ）の、特に、好ましい架橋結合可能な構造単位の選択が、以下の表１１に示される。
【表１１−１】
0006430367.tif 000058
【表１１−２】
0006430367.tif 000059
【０１３１】
式（Ｉｖ）の、非常に、特に、好ましい構造単位は、Ａｒ１が、式ＶＥ１ｂ〜ＶＥ１２ｂの基から選ばれ、Ａｒ２およびＡｒ３は、式Ｍ１ｂ〜Ｍ１４ｃの基から選ばれ、Ｑは、Ｑ１ｂ〜Ｍ２４ｃの基から選ばれる。
【０１３２】
式（Ｉｖ）の、非常に、特に、好ましい構造単位の選択が、以下の表１２に示される。
【表１２−１】
0006430367.tif 000060
【表１２−２】
0006430367.tif 000061
【０１３３】
式（ＩＩｖａ）の好ましい架橋結合可能な構造単位は、
【化２４】
0006430367.tif 000062
【０１３４】
Ａｒ４が、式Ｅ１〜Ｅ１２の基から選ばれ、Ａｒ５、Ａｒ７およびＡｒ８が、互いに独立して、同一であるか異なり、式Ｍ１〜Ｍ１９の基から選ばれる構造単位であり、ここで、Ａｒ５およびＡｒ７は、同一であることが、特に、好ましく、Ａｒ６は、基ＶＥ１〜ＶＥ１２から選ばれ、Ｑは、基Ｑ１〜Ｍ２４から選ばれる。
【０１３５】
以下の式（ＩＩｖｂ）の好ましい架橋結合可能な構造単位は、
【化２５】
0006430367.tif 000063
【０１３６】
Ａｒ７が、式Ｅ１〜Ｅ１２の基から選ばれ、Ａｒ４、Ａｒ５およびＡｒ８が、互いに独立して、同一であるか異なり、式Ｍ１〜Ｍ１９の基から選ばれる構造単位であり、ここで、Ａｒ４およびＡｒ５は、同一であることが、特に、好ましく、Ａｒ６は、式ＶＥ１〜ＶＥ１２から選ばれ、Ｑは、基Ｑ１〜Ｍ２４の基から選ばれる。
【０１３７】
式（ＩＩｖａ）または（ＩＩｖｂ）の、好ましい構造単位の選択が、以下の表１３に示される。
【表１３−１】
0006430367.tif 000064
【表１３−２】
0006430367.tif 000065
【０１３８】
式（ＩＩｖａ）の、特に、好ましい構造単位は、Ａｒ４が、式Ｅ１ａ〜Ｅ１２ａの基から選ばれ、Ａｒ５、Ａｒ７およびＡｒ８が、互いに独立して、同一であるか異なり、式Ｍ１ａ〜Ｍ１７ａの基から選ばれる構造単位であり、ここで、Ａｒ５およびＡｒ７は、同一であることが、特に、好ましく、Ａｒ６は、基ＶＥ１〜ＶＥ１２から選ばれ、Ｑは、Ｑ１ａ〜Ｍ２４ａの基から選ばれる。
【０１３９】
式（ＩＩｖｂ）の、特に、好ましい構造単位は、Ａｒ７が、式Ｅ１ａ〜Ｅ１２ａの基から選ばれ、Ａｒ４、Ａｒ５およびＡｒ８が、互いに独立して、同一であるか異なり、式Ｍ１ａ〜Ｍ１７ａの基から選ばれ、ここで、Ａｒ４およびＡｒ５は、同一であることが、特に、好ましく、Ａｒ６は、基ＶＥ１ａ〜ＶＥ１２ａから選ばれ、Ｑは、Ｑ１ａ〜Ｍ２４ａの基から選ばれる。
【０１４０】
式（ＩＩｖａ）または（ＩＩｖｂ）の、特に、好ましい構造単位の選択が、以下の表１４に示される。
【表１４−１】
0006430367.tif 000066
【表１４−２】
0006430367.tif 000067
【０１４１】
式（ＩＩｖａ）の、非常に、特に、好ましい構造単位は、Ａｒ４が、式Ｅ１ｂ〜Ｅ１２ｂの基から選ばれ、Ａｒ５、Ａｒ７およびＡｒ８が、互いに独立して、同一であるか異なり、式Ｍ１ｂ〜Ｍ１４ｃの基から選ばれる構造単位であり、ここで、Ａｒ６およびＡｒ７は、同一であることが、特に、好ましく、Ａｒ６は、基ＶＥ１ｂ〜ＶＥ１２ｂから選ばれ、Ｑは、Ｑ１ｂ〜Ｍ２４ｃの基から選ばれる。
【０１４２】
式（ＩＩｖｂ）の、非常に、特に、好ましい構造単位は、Ａｒ７が、式Ｅ１ｂ〜Ｅ１２ｂの基から選ばれ、Ａｒ４、Ａｒ５およびＡｒ８が、互いに独立して、同一であるか異なり、式Ｍ１ｂ〜Ｍ１４ｃの基から選ばれる構造単位であり、ここで、Ａｒ４およびＡｒ５は、同一であることが、特に、好ましく、Ａｒ６は、基ＶＥ１ｂ〜ＶＥ１２ｂから選ばれ、Ｑは、Ｑ１ｂ〜Ｍ２４ｃの基から選ばれる。
【０１４３】
式（ＩＩｖａ）または（ＩＩｖｂ）の、非常に、特に、好ましい構造単位の選択が、以下の表１５に示される。
【表１５−１】
0006430367.tif 000068
【表１５−２】
0006430367.tif 000069
【０１４４】
本発明の好ましいポリマーは、以下を含む：
−式（Ｉ）の好ましい構造単位（Ｉ１）〜（Ｉ１８）；
−式（ＩＩ）の好ましい構造単位（ＩＩ１）〜（ＩＩ３４）；
−随意に、式（ＩＩＩ）の好ましい構造単位（ＩＩＩ１）〜（ＩＩＩ１９）；および
−式（Ｉｖ）の好ましい架橋結合可能な構造単位（Ｉｖ１）〜（Ｉｖ３９）。
【０１４５】
好ましいポリマーの選択は、以下の表１６に示される。
【表１６−１】
0006430367.tif 000070
【表１６−２】
0006430367.tif 000071
【表１６−３】
0006430367.tif 000072
【０１４６】
本発明の、特に、好ましいポリマーは、以下を含む：
−式（Ｉ）の、特に、好ましい構造単位（Ｉ１ａ）〜（Ｉ３７ａ）；
−式（ＩＩ）の、特に、好ましい構造単位（ＩＩ１ａ）〜（ＩＩ３４ａ）；
−随意に、式（ＩＩＩ）の、特に、好ましい構造単位（ＩＩＩ１ａ）〜（ＩＩＩ１７ａ）；および
−式（Ｉｖ）の特に、好ましい架橋結合可能な構造単位（Ｉｖ１ａ）〜（Ｉｖ３９ａ）。
【０１４７】
特に、好ましいポリマーの選択は、以下の表１７に示される。
【表１７−１】
0006430367.tif 000073
【表１７−２】
0006430367.tif 000074
【表１７−３】
0006430367.tif 000075
【０１４８】
本発明の、非常に、特に、好ましいポリマーは、以下を含む：
−式（Ｉ）の、非常に、特に、好ましい構造単位（Ｉ１ｂ）〜（Ｉ３７ｂ）；
−式（ＩＩ）の、非常に、特に、好ましい構造単位（ＩＩ１ｃ）〜（ＩＩ３４ｂ）；
−随意に、式（ＩＩＩ）の、非常に、特に、好ましい構造単位（ＩＩＩ１ｃ）〜（ＩＩＩ１４ｃ）；および
−式（Ｉｖ）の、非常に、特に、好ましい構造単位（Ｉｖ１ｂ）〜（Ｉｖ３９ｂ）。
【０１４９】
非常に、特に、好ましいポリマーの選択は、以下の表１８に示される。
【表１８−１】
0006430367.tif 000076
【表１８−２】
0006430367.tif 000077
【表１８−３】
0006430367.tif 000078
【０１５０】
ポリマー中の式（Ｉ）の構造単位の割合は、ポリマー中の構造単位として存在する全共重合されたモノマー１００モル％を基礎として、好ましくは、１〜９９モル％の範囲、特に、好ましくは、３〜９７モル％の範囲、非常に、特に、好ましくは、５〜９５モル％の範囲である。
【０１５１】
ポリマー中の式（ＩＩ）の構造単位の割合は、ポリマー中の構造単位として存在する全共重合されたモノマー１００モル％を基礎として、好ましくは、１〜９９モル％の範囲、特に、好ましくは、３〜９７モル％の範囲、非常に、特に、好ましくは、５〜９５モル％の範囲である。
【０１５２】
ポリマー中で架橋結合可能な構造単位Ｑを含む式（Ｉｖ）の構造単位および/または（ＩＩｖ）、好ましくは、式（Ｉｖ）の構造単位の割合は、ポリマー中の構造単位として存在する全共重合されたモノマー１００モル％を基礎として、好ましくは、０．１〜５０モル％の範囲、特に、好ましくは、０．５〜４０モル％の範囲、非常に、特に、好ましくは、１〜３０モル％の範囲である。
【０１５３】
第１の態様では、式（Ｉ）および（ＩＩ）の構造単位の割合は、１００モル％であり、すなわち、ポリマーは、式（Ｉ）および（ＩＩ）の構造単位のみから成る。架橋結合可能な構造単位Ｑを含む式（Ｉ）および/または（ＩＩ）の構造単位好ましくは、式（Ｉ）の構造単位の割合は、上記示したとおりである。
【０１５４】
第１の好ましい態様では、式（Ｉ）の構造単位の割合は、好ましくは、３０〜７５モル％の範囲であり、そのうち、式（Ｉ）の構造単位の１〜３０モル％は、架橋結合可能な構造単位Ｑを含み、式（ＩＩ）の構造単位の割合は、同様に、好ましくは、２５〜７０モル％の範囲である。この態様では、架橋結合可能な構造単位Ｑを含まない式（Ｉ）の構造単位の割合は、したがって、０〜７４モル％の範囲である
第２の態様では、ポリマー中の式（Ｉ）および（ＩＩ）の構造単位の割合は、２５〜７５モル％の範囲であり、すなわち、ポリマーは、式（Ｉ）および（ＩＩ）の構造単位とは異なる式（ＩＩＩ）の構造単位か、式（Ｉ）、（ＩＩ）および（ＩＩＩ）の構造単位とは異なる構造単位かの何れかのさらなる構造単位を含む。これらのさらなる構造単位、好ましくは、式（ＩＩＩ）の構造単位の割合は、ポリマー中で構造単位として存在する全共重合されたモノマー１００モル％を基礎として、２５〜７５モル％の範囲である。
【０１５５】
少なくとも一つの式（Ｉ）の構造単位、少なくとも一つの式（ＩＩ）の構造単位と随意に少なくとも一つの式（ＩＩＩ）の構造単位を含み、ここで、少なくとも一つの式（Ｉ）および/または（ＩＩ）の構造単位は、少なくとも一つの架橋結合可能な構造単位Ｑを含む本発明のポリマーは、一般的には、複数の異なるモノマー、ポリマー中で式（Ｉ）の構造単位を生じる少なくとも一つのモノマー、ポリマー中で式（ＩＩ）の構造単位を生じる少なくとも一つのモノマーおよび随意にポリマー中で式（ＩＩＩ）の構造単位を生じる少なくとも一つのモノマーの重合により調製される。適切な重合反応は、当業者に知られ、文献に記載されている。Ｃ-ＣもしくはＣ-Ｎ結合を生じる、特に、適切で、好ましい重合反応は、以下のものである。
【０１５６】
（Ａ）スズキ重合；
（Ｂ）ヤマモト重合；
（Ｃ）スチル（STILLE）重合；
（Ｄ）ヘック（HECK）重合；
（Ｅ）ネギシ（NEGISHI）重合；
（Ｆ）ソノガシラ（SONOGASHIRA）重合；
（Ｇ）ヒヤマ（HIYAMA）重合；および
（Ｈ）ハートウイッグ-ブーフバルト（HARTWIG-BUCHWALD）重合；
これらの方法により重合を行うことができる方法およびポリマーが反応媒体から分離し純化することのできる方法は、当業者に知られ、文献、たとえば、WO 03/048225 A2、WO 2004/037887 A2およびWO 2004/037887 A2に記載されている。
【０１５７】
Ｃ-Ｃ結合反応は、好ましくは、スズキカップリンッグ、ヤマモトカップリンッグおよびスチルカップリンッグより成る群から選ばれ、Ｃ-Ｎ結合反応は、好ましくは、ハートウイッグ-ブーフバルトカップリンッグから選ばれる。
【０１５８】
したがって、本発明は、また、スズキ重合、ヤマモト重合、スチル重合またはハートウイッグ-ブーフバルト重合によって調製されることを特徴とする、本発明によるポリマーの調製方法に関する。
【０１５９】
重合により本発明のポリマーに変換することのできるモノマーは、少なくとも二個の、好ましくは、二個の基を含むモノマーであり、好ましくは、互いに独立して、ハロゲン、好ましくは、ＢｒおよびＩ、Ｏ-トシレート、Ｏ-トリフレート、Ｏ-ＳＯ２Ｒ２、Ｂ（ＯＲ２２）およびＳｎ（Ｒ２）３から選ばれる。
【０１６０】
Ｒ２は、好ましくは、出現毎に互いに独立して、ハロゲン、１〜２０個のＣ原子を有する脂肪族炭化水素基および６〜２０個の環原子を有するモノもしくはポリ環状の芳香族環構造であって、二個以上のＲ２は互いに環構造を形成してよい。ここで、１〜２０個の炭素原子を有する脂肪族炭化水素基は、直鎖、分岐もしくは環状アルキル基、アルケニル基、アルキニル基であってよく、一以上の炭素原子は、Ｏ、ＮもしくはＳで置き代えられてよい。さらに、１以上の水素原子は、フッ素基で置き代えられてよい。１〜２０個の炭素原子を有する脂肪族炭化水素の例は以下を含む：メチル、エチル、ｎ-プロピル、イソプロピル、ｎ-ブチル、イソブチル、sec-ブチル（1-メチルプロピル）、tert-ブチル、イソ-ペンチル、ｎ-ペンチル、tert-ペンチル（1,1-ジメチルプロピル）、1,2-ジメチルプロピル、2,2-ジメチルプロピル（ネオペンチル）、1-エチルプロピル、2-メチルブチル、ｎ-ヘキシル、イソヘキシル、1,2-ジメチルブチル、1-エチル-1-メチルプロピル、1-エチル-2-メチルプロピル、1,1,2-トリメチルプロピル、1,2,2-トリメチルプロピル、1-エチルブチル、1-メチルブチル、1,1-ジメチルブチル、2,2-ジメチルブチル、1,3-ジメチルブチル、2,3-ジメチルブチル、3,3-ジメチルブチル、2-エチルブチル、1-メチルペンチル、2-メチルペンチル、3-メチルペンチル、シクロペンチル、シクロヘキシル、シクロヘプチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニルおよびオクチニルである。
【０１６１】
Ｒ２に関する用語「６〜２０個の環原子を有するモノもしくはポリ環状の芳香族環構造は、Ａｒ１〜Ａｒ８に関して上記定義されるとおりの同じ意味を有することを意図している。好ましい芳香族環構造は、ナフチルおよびフェニルであり、フェニルが、特に、好ましい。
【０１６２】
二個のＲ２が環構造を形成する場合には、これら二個の結合したＲ２は、好ましくは、２〜８個の炭素原子を有する二価の脂肪族基である。それらの例は、以下の式-ＣＨ２（ＣＨ２）ｎＣＨ２-であり、ここで、ｎ＝０、１、２、３、４、５または６，好ましくは、０、１、２または３である。
【０１６３】
二個を超えるＲ２が、互いに環構造を形成する場合には、これらの基Ｒ２は、互いに６〜２０個の炭素原子を有する分岐３-、４-、５-または多価脂肪族基である。
【０１６４】
特に、好ましい態様では、モノマーの反応性基は、互いに独立して、Ｂ、ＩおよびＢ（ＯＲ２２）から選ばれる。
【０１６５】
本発明によるデンドリマーは、当業者に知られた方法によりもしくはそれに類似して調製することができる。適切な方法は、文献、たとえば、Frechet, Jean M. J.; Hawker, Craig J., "Hyperbranched polyphenylene and hyperbranched polyesters: new soluble, three-dimensional, reactive polymers"、 Reactive & Functional Polymers (1995), 26(1-3), 127-36; Janssen, H. M.; Meijer, E. W.、 "The synthesis and characterization of dendritic molecules", Materials Science and Technology (1999), 20 (Synthesis of Polymers), 403-458; Tomalia, Donald A., "Dendrimer molecules", Scientific American (1995), 272(5), 62-6、WO 2002/067343 A1およびWO 2005/026144 A1に記載されている。
【０１６６】
少なくとも一つの式（Ｉ）の構造単位、少なくとも一つの式（ＩＩ）の構造単位と随意に少なくとも一つの式（ＩＩＩ）の構造単位を含み、ここで、少なくとも一つの式（Ｉ）および/または（ＩＩ）の構造単位は、少なくとも一つの架橋結合可能な構造単位Ｑを含む本発明の架橋結合可能なポリマーは、純粋物質として使用することができるだけでなく、任意の所望のさらなるポリマー状、オリゴマー状、樹状もしくは低分子量物質とともに混合物（ブレンド）として使用され得る。本発明での低分子量物質は、１００〜３０００ｇ／ｍｏｌ、好ましくは、２００〜２０００ｇ／ｍｏｌの範囲の分子量を有する化合物の意味で使用される。これらのさらなる物質は、たとえば、電子特性を改善するか、それ自身発光し得る。同様に、より高度の架橋度を達成するために、スチレンモノマーが、低分子量物質として添加されてもよい。用語混合物は、少なくとも一つのポリマー状成分を含む混合物を指す。こうして、少なくとも一つの式（Ｉ）の構造単位、少なくとも一つの式（ＩＩ）の構造単位と随意に少なくとも一つの式（ＩＩＩ）の構造単位を含み、ここで、少なくとも一つの式（Ｉ）および/または（ＩＩ）の構造単位が、少なくとも一つの架橋結合可能な構造単位Ｑを含む一以上の本発明の架橋結合可能なポリマーと随意の一以上のさらなるポリマーとの混合物（ブレンド）から成る一以上のポリマー層を、一以上の低分子量物質を使用して、調製することができる。
【０１６７】
したがって、本発明は、さらに、少なくとも一つの式（Ｉ）の構造単位、少なくとも一つの式（ＩＩ）の構造単位と随意に少なくとも一つの式（ＩＩＩ）の構造単位を含み、ここで、少なくとも一つの式（Ｉ）および/または（ＩＩ）の構造単位は、少なくとも一つの架橋結合可能な構造単位Ｑを含む本発明の架橋結合可能なポリマーと一以上のさらなるポリマー状、オリゴマー状、樹状もしくは低分子量物質含むポリマーブレンドに関する。
【０１６８】
本発明は、さらに、一以上の本発明の架橋結合可能なポリマーまたは混合物を一以上の溶媒中に含む溶液または調合物に関する。このような溶液を調製することができる方法は、当業者に知られており、たとえば、WO02/072714、WO03/019694およびそこに引用された文献に記載されている。
【０１６９】
適切で好ましい溶媒は、たとえば、トルエン、アニソール、o-、m-もしくはp-キシレン、メチルベンゾエート、メシチレン、テトラリン、ベラトール、ＴＨＦ、メチル-ＴＨＦ、ＴＨＰ、クロロベンゼン、ジオキサン、フェノキシトルエン、特に、3-フェノキシトルエン、(-)-フェンコヌ、1,2,3,5-テトラメチルベンゼン、1,2,4,5-テトラメチルベンゼン、1-メチルナフタレン、2-メチルベンゾチアゾール、2-フェノキシエタノール、2-ピロリジオン、3-メチルアニソール、4-メチルアニソール、3,4-ジメチルアニソール、3,5-ジメチルアニソール、アセトフェノン、α-テルピネオール、ベンゾチアゾール、ブチルベンゾエート、クメン、シクロヘキサノール、シクロヘキサノン、シクロヘキシルベンゼン、デカリン、ドデシルベンゼン、エチルベンゾエート、インダン、メチルベンゾエート、ＮＭＰ、p-シメン、フェネトール、1,4-ジイソプロピルベンゼン、ジベンジルエーテル、ジエチレングリコールブチルメチルエステル、トリエチレングリコールブチルメチルエステル、ジエチレングリコールジブチルエステル、トリエチレングリコールジメチルエステル、ジエチレングリコールモノブチルエ−テル、トリプロピレングリコールジメチルエ−テル、テトラエチレングリコールジメチルエ−テル、2-イソプロピルナフタレン、ペンチルベンゼン、ヘキシルベンゼン、ヘプチルベンゼン、オクチルベンゼン、1,1-ビス(3,4-ジメチルフェニル)エタンもしくはこれら溶媒の混合物である。
【０１７０】
これらの溶液は、たとえば、表面被覆法（たとえば、スピンコーティング）あるいは印刷プロセス（たとえば、インクジェット印刷）により薄いポリマー層を製造するために、使用することができる。
【０１７１】
少なくとも一つの式（Ｉ）の構造単位、少なくとも一つの式（ＩＩ）の構造単位と随意に少なくとも一つの式（ＩＩＩ）の構造単位を含み、ここで、少なくとも一つの式（Ｉ）および/または（ＩＩ）の構造単位は、少なくとも一つの架橋結合可能な構造単位Ｑを含む本発明の架橋結合可能なポリマーは、現場ＵＶ光重合もしくは光加工のような、熱もしくは光誘導現場重合および現場架橋結合によるフィルムまたは被覆の製造のために、特に、構造化された被覆の製造のために、特に、適切である。ここで、対応するポリマーを純粋物として使用するだけでなく、上記のとおりのこれらのポリマーの調合物もしくは混合物を使用することも可能である。これらは、溶媒および/またはバインダーの添加を使用しないこと、または、使用することができる。上記記載の方法のための適切な材料、プロセスおよび装置は、たとえば、WO 2005/083812 A2に記載されている。可能なバインダーは、たとえば、ポリスチレン、ポリカーボネート、ポリ（メタ）アクリレート、ポリアクリレート、ポリビニルブチラールおよび同様に光電子的に中性のポリマーである。
【０１７２】
したがって、本発明は、さらに、少なくとも一つの式（Ｉ）の構造単位、少なくとも一つの式（ＩＩ）の構造単位と随意に少なくとも一つの式（ＩＩＩ）の構造単位を含み、ここで、少なくとも一つの式（Ｉ）および/または（ＩＩ）の構造単位が、少なくとも一つの架橋結合可能な構造単位Ｑを含む、本発明の架橋結合可能なポリマーの、架橋結合されたポリマーの調製のための使用に関する。
【０１７３】
架橋結合可能基Ｑは、たとえば、ビニル基またはアルケニル基であり、架橋結合は、フリーラジカルもしくはイオン性重合により生じることができ、熱的もしくは放射により誘導することができる。好ましくは、熱誘導されるフリーラジカル重合であり、温度は２５０℃未満が好ましく、温度は２００℃未満が、特に、好ましい。
【０１７４】
したがって、本発明は、また、以下の工程を含む架橋結合されたポリマーの調製方法に関する：
（ａ）少なくとも一つの式（Ｉ）の構造単位、少なくとも一つの式（ＩＩ）の構造単位と随意に少なくとも一つの式（ＩＩＩ）の構造単位を含み、ここで、少なくとも一つの式（Ｉ）および/または（ＩＩ）の構造単位は、少なくとも一つの架橋結合可能な構造単位Ｑを含む本発明の架橋結合可能なポリマーの提供；および
（ｂ）熱的もしくは放射により、好ましくは、熱誘導することができるフリーラジカルもしくはイオン性架橋結合、好ましくは、フリーラジカル性架橋結合。
【０１７５】
本発明によるプロセスにより調製された架橋結合されたポリマーは、全ての通常の溶媒に不溶性である。こうして、引き続く層の適用によってさえ、溶解しないか、部分的にも溶解しない規定された層厚を製造することが可能となる。
【０１７６】
したがって、本発明は、また、上記言及したプロセスにより得ることができる架橋結合されたポリマーに関する。架橋結合されたポリマーは、上記説明したとおり、好ましくは、架橋結合されたポリマー層の形で製造される。全溶媒中での架橋結合されたポリマーの不溶性に基づいて、さらなる層を、この型の架橋結合されたポリマー層の表面に適用することができる。
【０１７７】
本発明による、架橋結合されたポリマーは、電子もしくは光電子素子またはその製造のために使用することができる。
【０１７８】
したがって、本発明は、さらに、本発明による架橋結合されたポリマーの電子素子または光電子素子、好ましくは、有機エレクトロルミッセンス素子（ＯＬＥＤ）、有機発光電子化学電池（ＯＬＥＣ）、有機電界効果トランジスタ（Ｏ-ＦＥＴ）、有機集積回路（Ｏ-ＩＣ）、有機薄膜トランジスタ（Ｏ-ＴＦＴ）、有機太陽電池（Ｏ-ＳＣ）、有機レーザーダイオード（Ｏ-ｌａｓｅｒ）、有機光電池（ＯＰＶ）素子もしくは有機光受容器（ＯＰＣ）、特に、好ましくは、有機エレクトロルミッセンス素子（ＯＬＥＤ）における使用に関する。
【０１７９】
ＯＬＥＤを製造することができる方法は、当業者に知られており、たとえば、一般的プロセスとして、WO 2004/070772 A2に詳細に記載されており、個々の場合に対応して適合されるべきである。
【０１８０】
用語ＯＬＥＤは、また、いわゆるハイブリッド素子を包含し、低分子量物質を含む一以上のポリマー層と一以上の層が生じ得る。ここで、低分子量物質は、高真空中での気相堆積によるか、または溶液からの何れかにより加工されることができる。
【０１８１】
上記のとおり、本発明の架橋結合されたポリマーは、ＯＬＥＤまたはこうして製造されるディスプレーでの活性材料として、非常に特に適している。
【０１８２】
本発明の意味で、活性材料は、活性層としてまたは活性層内で使用することのできる材料である。活性層は、層が、電界の適用で発光することができるものであること（発光層）および/または、正および/または負電荷の注入および/または輸送を改善するものであること（電荷注入もしくは電荷輸送層）、および/または正および/または負電荷の注入および/または輸送をブロックするものであること（電荷ブロック層）を意味する。
【０１８３】
それゆえ、本発明は、また、本発明の架橋結合されたポリマーのＯＬＥＤでの、電荷注入もしくは電荷輸送材料、特に、好ましくは、正孔注入材料もしくは正孔輸送材料としての使用に関する。
【０１８４】
したがって、本発明は、さらに、一以上の活性層を有し、少なくとも一つのこれらの活性層が、本発明の１以上の架橋結合されたポリマーを含む電子素子または光電子素子、好ましくは、有機エレクトロルミッセンス素子（ＯＬＥＤ）、有機発光電子化学電池（ＯＬＥＣ）、有機電界効果トランジスタ（Ｏ-ＦＥＴ）、有機集積回路（Ｏ-ＩＣ）、有機薄膜トランジスタ（Ｏ-ＴＦＴ）、有機太陽電池（Ｏ-ＳＣ）、有機レーザーダイオード（Ｏ-ｌａｓｅｒ）、有機光電池（ＯＰＶ）素子もしくは有機光受容器（ＯＰＣ）、特に、好ましくは、有機エレクトロルミッセンス素子（ＯＬＥＤ）に関する。活性層は、たとえば、発光層、電荷輸送層および/または電荷注入層または電荷ブロック層であり得る。
【０１８５】
本出願のテキストおよびまた以下の例は、主として、ＯＬＥＤと対応する表示装置に関する本発明の架橋結合されたポリマーの使用に向けられている。説明の制限にもかかわらず、当業者には、更なる発明段階を要することなく、本発明の架橋結合されたポリマーを他の電子素子中での上記される更なる使用のための半導体として使用することが可能である。
【０１８６】
以下の例は、本発明を説明する意図のものであるが、それにより限定するものではない。特に、関連する例に基いて定義された化合物のそこに記載された特徴、特性および利点は、詳細には説明されていない他の化合物にも適用することができ、他に断らない限り、本発明の保護範囲内のものである。
【０１８７】
実施例：
パートＡ：モノマーの合成
ビフェニル-2-イルフェニルアミンをOrganic Letters 2006, 8, 1133にしたがって合成することができる。使用する全てのさらなる出発材料は市販されており、或いは表１９に示された文献にしたがって調製することができる。
【０１８８】
例１：
モノマーＭｏ６の調製
第１の工程：
【化２６】
0006430367.tif 000079
【０１８９】
７１．５ｇのN4,N4’-ビスビフェニル-4-イル- N4,N4’ジフェニルビフェニル-4,4’-ジアミン（１１２ミリモル）（CAS: 134008-76-7）を１．５ｌの無水テトラヒドロフラン（ＴＨＦ）中に溶解し、０℃まで冷却する。４０ｇのN-ブロモスクシンイミド（２２４ミリモル）を、固形物として小分けして添加し、溶液を１４時間、２０℃で撹拌する。
【０１９０】
固形物を濾過し、ＴＨＦで洗浄する。濾過物を共に蒸発させ、水と共に撹拌し、吸引濾過し、真空乾燥キャビネット中で乾燥させる。残留物を、ジメチルホルムアミド（ＤＭＦ）から２度、再結晶化させる（７００ｍｌと５００ｍｌ）。次いで、固形物を７００ｍｌのエタノールで３度撹拌し、その後、乾燥キャビネット中で乾燥させ、７２．７ｇ（理論値の８２％）の淡色の固形物を得る。
【０１９１】
第２の工程：
【化２７】
0006430367.tif 000080
【０１９２】
５８．３ｇのN4,N4’-ビスビフェニル-4-イル-N4,N4’-ビス-(4-ブロモフェニル)ビフェニル-4,4’-ジアミン（７３ミリモル）を１．５ｌのＴＨＦ中に溶解し、４４．５ｇのビス（ピナコラート）ジボロン（１７５．２ミリモル）と、４３ｇの酢酸カリウム（４３８ミリモル）を固形物として連続して添加し、溶液をアルゴンで飽和させる。１．２ｇの1,1-ビス（ジフェニルホスフィノ）フェロセン-Pd(II)ジクロリド錯体を添加し、反応混合物を２２時間、還流下で撹拌する。
【０１９３】
固形物をシリカゲルとセライトを通して濾過し、溶液を蒸発させる。８００ｍｌのジクロロメタンを残留物に添加する。相を分離させる。有機相を３００ｍｌの水で３度洗浄し、Ｎａ２ＳＯ４で乾燥させ、次いで濾過し、ロータリーエバポレーター中で蒸発させる。生成物をシリカゲル（溶離剤としてトルエン）を通して濾過する。クリーン部分（約３５ｇ）を、５０ｍｌのヘプタンと１７０ｍｌのトルエンの混合物から再結晶化させる。固形物を濾過し、ヘプタンで洗浄し、乾燥させ、ＨＰＬＣによると、純度９９．１％をもつ３３．５ｇ（理論値の５２％）の無色の粉末として生成物を得る。
【０１９４】
例２〜５：
モノマーＭｏ１６、Ｍｏ２１、Ｍｏ２２およびＭｏ２３の調製
第１の工程：
【化２８】
0006430367.tif 000081
【０１９５】
２１．７ｇの2,8-ジブロモ-6,6,12,12-テトラオクチル-6,12-ジヒドロインデノ[1,2-b]フルオレン（２５ミリモル）を０．１ｌの無水トルエン中で溶解し、１３．０ｇのビフェニル-4-イルフェニルアミン（５２ミリモル）と、２６．３ｇの炭酸セシウム（８０ミリモル）と、０．２３ｇの酢酸パラジウム（１ミリモル）とを固形物として連続して添加し、溶液を窒素で飽和させる。２．０ｍｌの１Ｍトリ-tert-ブチルホスフィン溶液（２ミリモル）を添加し、反応混合物を還流下で２４時間撹拌する。
【０１９６】
固形物を濾過し、トルエンで洗浄する。濾過物を共に蒸発させ、高温のエタノールと共に撹拌し、吸引濾過し、真空乾燥キャビネット中で乾燥させ、２６．８ｇ（理論値の９０％）の黄色の固形物を得る。
【０１９７】
以下の中間体を類似して合成する：
【表１９】
0006430367.tif 000082
【０１９８】
第２の工程：
【化２９】
0006430367.tif 000083
【０１９９】
２６．０ｇのN,N’-ビスビフェニル-4-イル-6,6,12,12-テトラオクチル-N,N’-ジフェニル-6H,12H-インデノ[1,2-b]フルオレン-2,8-ジアミン（２１ミリモル）を、０．６ｌの無水テトラヒドロフラン（ＴＨＦ）中で溶解し、０℃まで冷却する。７．８ｇのN-ブロモスクシンイミド（４３ミリモル）を固形物として、小分けして添加し、溶液を１４時間、２０℃で撹拌する。
【０２００】
反応混合物を蒸発させる。残留物を高温のエタノール中で撹拌する。固形物を濾過し、酢酸エチルから３度（それぞれの場合、１ｌで）再結晶化させ、その後、真空乾燥キャビネット中で乾燥させ、ＨＰＬＣによると純度９７．７％をもつ２３．０ｇ（理論値の７８％）の黄色粉末の生成物を得る。
【０２０１】
以下のモノマーを類似して合成する：
【表２０】
0006430367.tif 000084
【０２０２】
例６：
モノマーＭｏ１７の調製
第１の工程：
【化３０】
0006430367.tif 000085
【０２０３】
５０．０ｇのジフェニルアミン（２９５ミリモル）を最初に、１０００ｍｌのトルエン中へ、６４．５ｇの3-ブロモベンゾニトリル（３５５ミリモル）と、２０ｍｌのトリ-tert-ブチルホスフィン（トルエン中１Ｍ溶液、２０ミリモル）と、２．６５ｇの酢酸パラジウム（１１ミリモル）と、８５．２ｇのナトリウムtert-ブトキシド（８８６ミリモル）と共に導入し、１５時間、撹拌しながら還流下で加熱する。冷却後、有機相をその度毎に１ｌの水で３度洗浄し、硫酸ナトリウムで乾燥させ、その後、真空で蒸発乾固させる。残留する固形物を、酸化アルミニウム（塩基、活性度１）のベッドを通して、連続高温抽出器中で約４００ｍｌのヘプタンにより抽出する。冷却後、沈殿した固形物を濾過し、約２００ｍｌのヘプタンで２度洗浄し、真空で乾燥させ、５３．０ｇ（理論値の６６％）の淡色の固形物を得る。
【０２０４】
第２の工程：
【化３１】
0006430367.tif 000086
【０２０５】
５３．０ｇの3-ジフェニルアミノベンゾニトリル（１９６ミリモル）を、５００ｍｌの無水テトラヒドロフラン中で溶解し、０℃まで冷却する。氷冷却と、温度が５℃を超えない速度での激しい撹拌とをしながら、固形物として６９．８ｇ（３９２ミリモル）のN-ブロモ-スクシンイミドを、小分けして添加する。冷却を止め、混合物を１２時間撹拌する。溶媒を真空で取り除き、残留する固形物を、可能な限り少量の酢酸エチル中に溶解させる。溶液を、約５００ｍｌの水酸化ナトリウム水溶液（５％）で３度、水で２度洗浄する。有機相を蒸発乾固させ、７０．８ｇ（理論値の８４％）の無色の固形物を得る。
【０２０６】
第３の工程：
【化３２】
0006430367.tif 000087
【０２０７】
７０．８ｇ（１６５ミリモル）の3-[ビス-(4-ブロモフェニル)]ベンゾニトリルを７００ｍｌの無水ジクロロメタン中で溶解し、−７８℃まで冷却する。トルエン中の１７４ｍｌ（１７４ミリモル）の水素化ジイソブチルアルミニウムの１Ｍ溶液を、温度が−５０℃を超えない速度で、滴下する。冷却を止め、混合物を１０℃まで温めさせておき、再度−１０℃まで冷却する。１７５ｍｌのテトラヒドロフランの添加後、４３ｇの濃硫酸と１７５ｍｌの水の混合物を迅速に添加し、その混合物をさらに冷却しないで、１２時間撹拌する。混合物を、水酸化ナトリウム水溶液を使用して中性にさせる。有機相を分離させ、約３５０ｍｌの水で２度、３５０ｍｌの飽和塩化ナトリウム溶液で１度洗浄し、硫酸マグネシウムで乾燥させる。溶媒をロータリーエバポレーター中で取り除き、黄色のオイルを残し、これは２４時間のうちに結晶化する。固形物を酸化アルミニウム（塩基、活性度１）のベッドを通して、連続高温抽出器中で約３００ｍｌのヘプタンにより抽出し、冷却後、濾過する。これをイソプロパノールから３度再結晶化させる。真空で乾燥させると、１３．０ｇ（理論値の１８％）の黄色の固形物を得る。
【０２０８】
第４の工程：
【化３３】
0006430367.tif 000088
【０２０９】
１３．０ｇ（３０ミリモル）の3-[ビス-(4-ブロモフェニル)アミノ]ベンズアルデヒドと、３３．７ｇ（１３７ミリモル）のビス（ピナコラート）ジボランと、１４．８ｇ（１５１ミリモル）の酢酸カリウムと、０．２７ｇ（１．２ミリモル）の酢酸パラジウムと、０．６９ｇ（１．２ミリモル）のビス（ジフェニルホスフィノ）フェロセンを、１４時間激しく撹拌しながら、還流下で、５００ｍｌのジオキサン中で加熱する。溶媒を真空で取り除き、残留した固形物を可能な限り少量の酢酸エチルで取り、酢酸エチルとヘプタンの混合物（１：１）と共に、シリカゲルを通して濾過する。溶媒を真空で取り除き、残留したオイルを約１００ｍｌで２時間撹拌する。結果として生じた固形物を濾過し、真空で乾燥させ、その後、２００℃及び１０−５ミリバールの圧力下で、分別昇華にかけ、ＨＰＬＣによると、純度９９．８％をもつ３．５ｇ（理論値の２２％）の無色の粉末として生成物を得る。
【０２１０】
以下の表１９は、本発明によるポリマーの調製に使用するための他のモノマーを示しており、その調製については先行技術で既に記載されている。
【０２１１】
表１９
【表２１−１】
0006430367.tif 000089
【表２１−２】
0006430367.tif 000090
【表２１−３】
0006430367.tif 000091
【０２１２】
パートＢ：ポリマーの合成
例７〜４７
比較ポリマーＶ１とＶ２及び本発明によるポリマーＰｏ１〜Ｐｏ３９の調製
比較ポリマーＶ１とＶ２及び本発明によるポリマーＰｏ１〜Ｐｏ３９を、WO 2010/097155に記載のプロセスにより、スズキカップリングによって例１〜６のモノマーから、及び表１９に示したモノマーから調製する。
【０２１３】
このようにして調製したポリマーＶ１とＶ２及びポリマーＰｏ１〜Ｐｏ３９は、脱離基の除去後、表２０で示しているパーセンテージの割合（パーセントデータ＝モル％）で構造単位を含む。架橋性ビニル基を含むポリマーの場合、これはWO 2010/097155に記載のプロセスにより、ウィッティヒ反応により、アルデヒド基から得られる。
【０２１４】
ポリマーのパラジウムおよび臭素含有量は、ＩＣＰ−ＭＳにより測定される。測定された値は１０ｐｐｍ未満である。
【０２１５】
分子量ＭＷと多分散性Ｄは、ゲル浸透クロマトグラフィー（ＧＰＣ）手段により測定される（モデル：Agilent HPLC System Series 1100）（カラム：Polymer LaboratoriesからのPL-RapidH；溶媒：０．１２容量％のo-ジクロロベンゼンを含むＴＨＦ；検出：ＵＶと屈折率；温度：４０℃）。較正をポリスチレン標準を使用して行う。
【０２１６】
結果を表２０に要約する。
【表２２−１】
0006430367.tif 000092
【表２２−２】
0006430367.tif 000093
【０２１７】
パートＣ：層厚のチェック
以下の実験で、本発明によるポリマーが架橋後、完全に不溶性の層を発生するかをチェックする。類似の実験はWO 2010/097155にも記載されている。
【０２１８】
このために、本発明によるポリマーをスピンコーティングにより層厚２０ｎｍでガラス支持体に適用する。スピンコーティングでは、ポリマーをトルエン（濃度：５ｇ／ｌ）中で溶解させる。針でポリマー層を引っかくことにより、層厚を測定し、チェックし、引っかきはガラス基板の範囲まで行う。引っかきの深さ、よってポリマー層の厚さをその後、表面形状測定針（Dektak, Bruker）の補助により少なくとも２つの箇所でそれぞれ２度測定し、平均値を形成する。所望の層厚に到達しないならば、スピンコーターの回転速度を適合させる。
【０２１９】
層厚チェック実験で、本発明によるポリマーを、８０ｎｍのＰＥＤＯＴ：ＰＳＳ（ポリ(3,4-エチレンジオキシ-2,5-チオフェン)：ポリスチレンスルホン酸）で被覆されているガラス支持体へ、スピンコーティングにより層厚２０ｎｍで適用する。Heraeus Precious Metals GmbH & Co. KG、ドイツから購入したＰＥＤＯＴ：ＰＳＳを水からスピンコーティングにより適用し、１８０℃で１０分間の加熱によって乾燥させる。
【０２２０】
ポリマー膜を次いで、１８０℃又は２２０℃で１時間加熱することにより架橋させる。架橋ポリマー膜を有するガラス支持体をその後、スピンコーター（回転速度：１０００ｒｐｍ）上でトルエンで洗浄する。次いで、膜を１８０℃で１０分間の加熱により、再度乾燥させて溶媒を取り除く。その後、層厚を前述したように再度測定し、層厚が変化したかをチェックする。
【０２２１】
表２１は、洗浄プロセス後の当初２０ｎｍであった残留層の厚さを示している。層の厚さが減少していないならば、ポリマーは不溶性であり、よって、架橋は適切である。
【０２２２】
表２１：洗浄試験後の当初２０ｎｍであった残留層の厚さのチェック
【表２３】
0006430367.tif 000094
【０２２３】
表２１で明らかなように、架橋基をもたない比較ポリマーＶ１は、２２０℃では実質的にほとんど架橋を受けない。比較ポリマーＶ２と本発明によるポリマーＰ３、Ｐ５、Ｐ７は２２０℃で完全に架橋する。
【０２２４】
パートＤ：ＯＬＥＤの製造
本発明によるポリマーを溶液から処理することができ、良品質でありながら、真空処理のＯＬＥＤよりも非常に容易に製造が可能なＯＬＥＤが得られる。
【０２２５】
このタイプの溶液ベースのＯＬＥＤの製造は、例えばWO 2004/037887とWO 2010/097155等、文献で既に多数回記載されている。プロセスは以下記載する状況に適合される(層厚の変化、材料)。
【０２２６】
本発明によるポリマーを２つの異なる層のシーケンスで使用する：
構造Ａは以下のとおりである：
−基板、
−ＩＴＯ（５０ｃｍ）、
−ＰＥＤＯＴ（８０ｎｍ）、
−中間層（ＩＬ）（２０ｎｍ），
−発光層（８０ｎｍ）、
−電子注入層（ＥＩＬ）、
−陰極。
【０２２７】
構造Ｂは以下のとおりである：
−基板、
−ＩＴＯ（５０ｎｍ）、
−ＰＥＤＯＴ（８０ｎｍ）、
−中間層（ＩＬ）（２０ｎｍ），
−発光層（ＥＭＬ）（６０ｎｍ）、
−正孔ブロック層（ＨＢＬ）（１０ｎｍ）、
−電子輸送層（ＥＴＬ）（４０ｎｍ）、
−陰極。
【０２２８】
使用する基板は、厚さ５０ｎｍの構造化ＩＴＯ（インジウムスズ酸化物）で被覆されたガラスプレートである。より良好に処理するために、これらはＰＥＤＯＴ：ＰＳＳで被覆される。スピンコーティングを空気中で水から行う。層を１８０℃で１０分間加熱することにより乾燥させる。ＰＥＤＯＴ：ＰＳＳをHeraeus Precious Metals GmbH & Co. KG、ドイツから購入する。中間層と発光層をこれらのコーティングされたガラスプレートに適用する。
【０２２９】
使用する中間層は正孔注入層（ＨＩＬ）の役目をする。本発明による化合物と比較化合物を使用する。本発明による中間層をトルエン中で溶解させる。このような溶液の典型的な固形物含有量は約５ｇ／ｌであり、ここでのように、デバイスに典型的である２０ｎｍの層厚がスピンコーティング手段により実現されよう。層を、不活性ガス雰囲気、本願の場合はアルゴンで、スピンコーティングにより適用し、１８０℃又は２２０℃で６０分間の加熱により乾燥させる。
【０２３０】
発光層は、常に、少なくとも１つのマトリックス材（ホスト材料）と発光ドーパント（エミッタ）からなる。さらに、複数のマトリックス剤と共ドーパントとの混合物が生じ得る。ＴＭＭ−Ａ（９２％）：ドーパント（８％）のような表現はここでは、材料ＴＭＭ−Ａが９２重量％の割合で発光層に存在し、ドーパントが８重量％の割合で発光層に存在することを意味している。発光層の混合物はトルエン中に溶解されている。このような溶液の典型的な固形物含有量は約１８ｇ／ｌであり、ここでのように、デバイスに典型的である６０ｎｍの層厚は、スピンコーティング手段によって実現されよう。層を不活性ガス雰囲気、本願の場合にはアルゴンで、スピンコーティングにより適用し、１８０℃で１０分間の加熱により乾燥させる。本願の場合に使用する材料を表２２に示す。
【０２３１】
表２２：発光層で使用する材料の構造式
【表２４】
0006430367.tif 000095
【０２３２】
構造Ａでは、電子注入層と陰極は、真空チャンバ中での熱蒸発によって、厚さ３ｎｍのバリウム層と、厚さ１００ｎｍのアルミニウム層から形成される。
【０２３３】
構造Ｂの正孔ブロック層と電子輸送層の材料も同様に、真空チャンバ中での熱気相堆積により適用される。電子輸送層はここでは、例えば１よりも多数の材料からなることができ、これらの材料は共蒸発によって、ある重量の割合で相互に混合されている。ＥＴＭ１：ＥＴＭ２（５０％：５０％）のような表現はここでは、材料ＥＴＭ１とＥＴＭ２がそれぞれ５０重量％の割合で層に存在することを意味している。本願の場合で使用する材料を表２３に示す。
【０２３４】
表２３：使用するＨＢＬとＥＴＬ材料
【表２５】
0006430367.tif 000096
【０２３５】
陰極を厚さ１００ｎｍのアルミニウム層の熱蒸発により形成する。
【０２３６】
ＯＬＥＤの正確な構造を表２４に示す。ＩＬの列は、使用するポリマーと、架橋が行われる温度とを示している。
【０２３７】
表２４：ＯＬＥＤの構造
【表２６−１】
0006430367.tif 000097
【表２６−２】
0006430367.tif 000098
【０２３８】
ＯＬＥＤは、標準的な方法により特徴決定される。この目的で、エレクトロルミネッセンススペクトルと、ランバート発光特性を仮定する電流／電圧／輝度特性線（ＩＵＬ特性線）と、（駆動）寿命とを決定する。ＩＵＬ特性線から、駆動電圧（Ｖで表示）と、効率（ｃｄ／Ａで表示）と、或いはある輝度における外部量子効率（％で表示）のような、固有値を決定する。エレクトロルミネッセンススペクトルは、１０００ｃｄ／ｍ２の輝度で測定され、そこからＣＩＥ  １９３１のｘとｙ色座標が計算される。
【０２３９】
１０００ｃｄ／ｍ２におけるＬＴ５０は、ＯＬＥＤが開始輝度１０００ｃｄ／ｍ２から初期強度の５０％、即ち５００ｃｄ／ｍ２へ低下する寿命である。対応して、８０００ｃｄ／ｍ２におけるＬＴ８０は、ＯＬＥＤが開始輝度８０００ｃｄ／ｍ２から初期強度の８０％、即ち６４００ｃｄ／ｍ２へ低下する寿命であり、１０，０００ｃｄ／ｍ２におけるＬＴ８０は、ＯＬＥＤが開始輝度１０，０００ｃｄ／ｍ２から初期強度の８０％、即ち８０００ｃｄ／ｍ２へ低下する寿命である。
【０２４０】
種々のＯＬＥＤの特性を表２５ａ、ｂ、ｃに要約する。例48、54、55は比較例であり、全ての他の例は本発明によるＯＬＥＤの特性を示している。
【０２４１】
表２５ａ〜ｃ：ＯＬＥＤの特性
【表２７】
0006430367.tif 000099
【表２８】
0006430367.tif 000100
【表２９】
0006430367.tif 000101
【０２４２】
表２５ａ〜ｃが示すように、本発明によるポリマーは、ＯＬＥＤで中間層（ＩＬ）として使用する際、特に寿命と動作電圧に関して先行技術よりも改良されている。本発明による材料を含んでいる赤色−緑色発光ＯＬＥＤが製造される。